(57)【要約】  開示されている様々な実施形態は、グリコール有機酸エステルを含むポリスルフィド又はポリチオエーテルシーラント組成物に関する。シーラント組成物は、ポリスルフィド、ポリチオエーテル、これらのコポリマー、又はこれらの組み合わせである液体を含む第１の成分を含むことができる。シーラント組成物はまた、一つ以上のグリコールジ（（Ｃ１〜Ｃ２０）ヒドロカルビル）カルボキシレートエステル［式中、各出現時に（Ｃ１〜Ｃ２０）ヒドロカルビルは独立して置換又は非置換である］を含む第２の成分も含むことができる。第２の成分はまた、酸化剤も含むことができる。【特許請求の範囲】
【請求項１】
ポリスルフィド、ポリチオエーテル、これらのコポリマー、又はこれらの組み合わせである液体を含む第１の成分と、
一つ以上のグリコールジ（（Ｃ１〜Ｃ２０）ヒドロカルビル）カルボキシレートエステル［式中、各出現時に前記（Ｃ１〜Ｃ２０）ヒドロカルビルは独立して置換又は非置換である］、及び酸化剤を含む、第２の成分と、
を含む、シーラント組成物。
【請求項２】
前記シーラント組成物は、乾燥剤と複合体を形成していない、又は乾燥剤に取り込まれていない水を実質的に含まない、請求項１に記載のシーラント組成物。
【請求項３】
前記第２の成分は、乾燥剤を更に含む、請求項１又は２に記載のシーラント組成物。
【請求項４】
前記第２の成分は、硬化促進剤を更に含む、請求項１〜３のいずれか一項に記載のシーラント組成物。
【請求項５】
前記第２の成分は、有機アミン触媒を更に含む、請求項１〜４のいずれか一項に記載のシーラント組成物。
【請求項６】
前記第２の成分は、チウラムスルフィド促進剤を更に含む、請求項１〜５のいずれか一項に記載のシーラント組成物。
【請求項７】
前記第２の成分は、脂肪酸を更に含む、請求項１〜６のいずれか一項に記載のシーラント組成物。
【請求項８】
フィラーを更に含む、請求項１〜７のいずれか一項に記載のシーラント組成物。
【請求項９】
前記シーラント組成物は、ポリ（エチレン−ビニルアセテート）、フタレート、塩素化パラフィン、ブチルジグリコール、水素化テルフェニル、又はこれらの組み合わせを実質的に含まない、請求項１〜８のいずれか一項に記載のシーラント組成物。
【請求項１０】
請求項１〜９のいずれか一項に記載のシーラント組成物の前記第１の成分及び前記第２の成分を含む混合物を含む、反応混合物。
【請求項１１】
請求項１〜９のいずれか一項に記載のシーラント組成物の前記第１の成分及び前記第２の成分を含むキットであって、前記第１の成分及び前記第２の成分が分けられている、キット。
【請求項１２】
請求項１〜９のいずれか一項に記載のシーラント組成物の硬化生成物。
【請求項１３】
請求項１２に記載の硬化生成物の製造方法であって、
前記第１の成分及び前記第２の成分を混合して反応混合物を形成することと、
前記反応混合物を硬化させて請求項１２に記載の硬化生成物を形成することと、
を含む、製造方法。
【請求項１４】
表面をシーリングする方法であって、
請求項１〜９のいずれか一項に記載のシーラント組成物の前記第１の成分及び前記第２の成分を混合して、反応混合物を形成することと、
被シーリング表面に前記反応混合物を適用することと、
を含む、方法。
【請求項１５】
シーラント組成物であって、
第１の成分であって、前記第１の成分は、前記シーラント組成物の約８０重量％〜約９５重量％である、第１の成分と、
第２の成分であって、前記第２の成分は、前記シーラント組成物の約５重量％〜約２０重量％である、第２の成分と、
を含み、前記第２の成分は、
一つ以上のグリコールジ（（Ｃ１〜Ｃ２０）ヒドロカルビル）カルボキシレートエステルであって、前記一つ以上のグリコールジ（（Ｃ１〜Ｃ２０）ヒドロカルビル）カルボキシレートエステルは、前記第２の成分の約２０重量％〜約８０重量％であり、前記一つ以上のグリコールジ（（Ｃ１〜Ｃ２０）ヒドロカルビル）カルボキシレートエステルは、約１：１〜約６：１の重量比のジエチレングリコールジベンゾエート及びジプロピレングリコールジベンゾエートである、一つ以上のグリコールジ（（Ｃ１〜Ｃ２０）ヒドロカルビル）カルボキシレートエステルと、
酸化剤であって、前記酸化剤は、前記第２の成分の約２０重量％〜約８０重量％であり、前記酸化剤は二酸化マンガンである、酸化剤と、
有機アミン触媒であって、前記有機アミン触媒は、前記第２の成分の約０．００１重量％〜約１０重量％であり、前記有機アミン触媒はジフェニルグアニジンである、有機アミン触媒と、
脂肪酸であって、前記脂肪酸は、前記第２の成分の約０．００１重量％〜約１０重量％であり、前記脂肪酸はステアリン酸である、脂肪酸と、
チウラムスルフィド促進剤であって、前記チウラムスルフィド促進剤は、前記第２の成分の約０．０１重量％〜約１５重量％であり、前記チウラムスルフィド促進剤はジペンタメチレンチウラムヘキサスルフィドである、チウラムスルフィド促進剤と、
シリカフィラーであって、前記シリカフィラーは、前記第２の成分の約０．００１重量％〜約１０重量％であり、前記シリカフィラーはヒュームドシリカである、シリカフィラーと、
乾燥剤であって、前記乾燥剤は、前記第２の成分の約０．０１重量％〜約２０重量％であり、前記乾燥剤はモレキュラーシーブである、乾燥剤と、
を含み、
前記シーラント組成物は、前記乾燥剤と複合体を形成していない、又は前記乾燥剤に取り込まれていない水が最大で約１．５重量％であり、
前記シーラント組成物は、アルキルフェノールエトキシレート界面活性剤、ポリ（エチレン−ビニルアセテート）、フタレート、塩素化パラフィン、ブチルジグリコール、及び水素化テルフェニルを実質的に含まない、シーラント組成物。
【発明の詳細な説明】
【背景技術】
【０００１】
シーラントは、隙間をシーリングするため、及び環境からの隔離を行うために、多くの産業分野において使用されている。継ぎ目、孔又は隙間から流体、空気又は汚れが侵入又は漏出するのを防止するためにシーラントを使用する産業の例は、建築及び建設、採油、採ガス及び採鉱、並びに輸送用途、例えば航空機、自動車及び海洋船舶等である。シーラントの物理的特性及び性能特性は、ポリマー及び硬化化学の選択によって、及び配合物中の添加剤の使用によって決定される。用途に応じて、シーラントは単一成分又は多成分製品のいずれかであってよく、その選択はユーザーの好み又は特定の用途要件に応じて決まる。製品が単一成分系又は多成分系のいずれであるかに関わらず、シーラント硬化速度は温度に依存し、硬化速度は高温で増加し、又は低温で減少する。
【０００２】
耐航空燃料シーラントは、多くの目的のために、航空機産業に広く使用されている。これらの用途のうち、インテグラル燃料タンクとキャビティのシーリング、高高度での与圧を維持するための客室のシーリング、及び航空機外面を空気力学的に滑らかにするためのシーリングが主要なものである。今日の航空機設計基準では、シーラントは、軽量でありながら以前の高密度シーラントの強度及び靭性を依然として維持しなければならないと規定している。加えて、新しい航空機の製造速度の向上、及び既存の航空機のより迅速な修理が求められていることから、既存のシーラント製品よりも迅速に硬化又は架橋する材料が必要とされるようになった。
【０００３】
航空機産業で現在使用されている既存のシーラント製品は、典型的には２成分材料である。これらの製品は、耐燃料及び耐熱性ポリマー、例えばペンダントチオール基を有するポリスルフィド及びポリチオエーテルポリマー等、並びにフィラー、顔料、可塑剤、接着促進剤及び他の添加剤を含む、第１の成分を有する。第２の成分は、硬化又は架橋剤、フィラー、顔料、可塑剤及び他の添加剤を含む。有用な硬化又は架橋剤は、第１の成分と第２の成分を混合した結果として固体でかつ少なくとも部分的にエラストマーの化合物が生じるような、ペンダントチオール基と反応可能な又はこの基を酸化可能な化合物である。
【０００４】
ユーザーが第１の成分と第２の成分を混合すると、反応が開始し、シーラントはエラストマー固体になり始める。混合後、シーラントが使用可能である時間を、使用寿命（application life）と称する。最後に、混合されたシーラントが固体化し始め、シーラントが特定のショアＡ硬度に達するのに要する時間を硬化時間と定義する。使用寿命及び硬化時間は速度論的特性であり、現在のシーラントにおいて、使用寿命が短い製品は迅速に硬化するという点でこれらの特性は密接に関係している。逆に、使用寿命が長い製品はゆっくり硬化する。実際には、顧客は、具体的な用途に応じて、異なる使用寿命及び硬化時間を有する製品を選択する。
【発明の概要】
【０００５】
様々な実施形態において、本発明はシーラント組成物を提供する。シーラント組成物は、液体を含む第１の成分を含む。液体は、ポリスルフィド、ポリチオエーテル、これらのコポリマー、又はこれらの組み合わせである。シーラント組成物はまた、第２の成分も含む。第２の成分は、一つ以上のグリコールジ（（Ｃ１〜Ｃ２０）ヒドロカルビル）カルボキシレートエステル［式中、各出現時に前記（Ｃ１〜Ｃ２０）ヒドロカルビルは独立して置換又は非置換である］を含む。第２の成分はまた、酸化剤も含む。
【０００６】
様々な実施形態において、本発明は、シーラント組成物の第１の成分及び第２の成分を含む混合物を含む反応混合物を提供する。
【０００７】
様々な実施形態において、本発明は、シーラント組成物の第１の成分及び第２の成分を含むキットを提供する。キットにおいて、第１の成分及び第２の成分は分けられている。
【０００８】
様々な実施形態において、本発明は、シーラント組成物の硬化生成物を提供する。
【０００９】
様々な実施形態において、本発明は、シーラント組成物の硬化生成物の製造方法を提供する。この方法は、第１の成分及び第２の成分を混合して、反応混合物を形成することを含む。この方法は、反応混合物を硬化させて、シーラント組成物の硬化生成物を形成することを含む。
【００１０】
様々な実施形態において、本発明は、表面をシーリングする方法を提供する。この方法は、シーラント組成物の第１の成分及び第２の成分を混合して、反応混合物を形成することを含む。この方法は、被シーリング表面に反応混合物を適用することを含む。この方法はまた、反応混合物を硬化させて、シーラント組成物の硬化生成物を形成することも含む。
【００１１】
様々な実施形態において、本発明はシーラント組成物を提供する。シーラント組成物は第１の成分を含む。第１の成分は、シーラント組成物の約８０重量％〜約９５重量％である。シーラント組成物はまた、第２の成分も含む。第２の成分は、シーラント組成物の約５重量％〜約２０重量％である。第２の成分は、一つ以上のグリコールジ（（Ｃ１〜Ｃ２０）ヒドロカルビル）カルボキシレートエステルを含む。一つ以上のグリコールジ（（Ｃ１〜Ｃ２０）ヒドロカルビル）カルボキシレートエステルは、第２の成分の約２０重量％〜約８０重量％である。一つ以上のグリコールジ（（Ｃ１〜Ｃ２０）ヒドロカルビル）カルボキシレートエステルは、約１：１〜約６：１の重量比のジエチレングリコールジベンゾエート及びジプロピレングリコールジベンゾエートである。第２の成分はまた、酸化剤も含む。酸化剤は、第２の成分の約２０重量％〜約８０重量％である。酸化剤は二酸化マンガンである。第２の成分はまた、有機アミン触媒も含む。有機アミン触媒は、第２の成分の約０．００１重量％〜約１０重量％である。有機アミン触媒はジフェニルグアニジンである。第２の成分はまた、脂肪酸も含む。脂肪酸は、第２の成分の約０．００１重量％〜約１０重量％である。脂肪酸はステアリン酸である。第２の成分はまた、チウラムスルフィド促進剤も含む。チウラムスルフィド促進剤は、第２の成分の約０．０１重量％〜約１５重量％である。チウラムスルフィド促進剤は、ジペンタメチレンチウラムヘキサスルフィドである。第２の成分はまた、シリカフィラーも含む。シリカフィラーは、第２の成分の約０．００１重量％〜約１０重量％である。シリカフィラーはヒュームドシリカである。第２の成分はまた、乾燥剤も含む。乾燥剤は、第２の成分の約０．０１重量％〜約２０重量％である。乾燥剤はモレキュラーシーブである。シーラント組成物は、乾燥剤と複合体を形成していない、又は乾燥剤に取り込まれていない水が最大で約１．５重量％である。シーラント組成物は、アルキルフェノールエトキシレート界面活性剤、ポリ（エチレン−ビニルアセテート）、フタレート、塩素化パラフィン、ブチルジグリコール、及び水素化テルフェニルを実質的に含まない。
【００１２】
様々な実施形態において、本発明は他のシーラント組成物と比べてある特定の利点を有し、そのうちの少なくともいくつかは予期しなかったものである。例えば、様々な実施形態において、本発明のシーラント組成物は、短い硬化時間と組み合わせて長い使用可能時間（application time）を有し、これは通常観察される相反する挙動であるので、予期しなかったものである。様々な実施形態において、本発明のシーラント組成物は、例えば水相がないため、第１の成分と相溶性のグリコール有機酸エステル可塑剤のため、又はこれらを組み合わせた理由のために、より少ない相を有し、混合中に起こす相変化が少ないか又は相分離を起こさない。様々な実施形態において、相が少ないこと、及び相分離が少ない又はないことにより、第１の成分と第２の成分の混合がより速くなる、第１の成分と第２の成分の反応がより速くなる、又はこれらの組み合わせが得られる。複数のグリコール有機酸エステルを含む様々な実施形態において、本発明のシーラント組成物は、他のシーラント組成物よりも低い凝固点又はＴｇを有することができ、他のシーラント組成物と比較してより便利な輸送及びより多種多様な条件下での使用が容易になる。
【００１３】
様々な実施形態において、本発明のシーラント組成物は、ＳＶＨＣ（substances of very high concern：高懸念物質）の一つ以上又は全てを実質的に含まず、そのため他のシーラント組成物よりも多くの環境規制の下で許容される。例えば、様々な実施形態において、本発明のシーラント組成物は、アルキルフェノールエトキシレート界面活性剤、ポリ（エチレン−ビニルアセテート）、フタレート、塩素化パラフィン、ブチルジグリコール、水素化テルフェニル又はこれらの組み合わせを実質的に含まない。様々な実施形態において、本発明のシーラント組成物は、航空宇宙用シーラント又は接着剤として好適であり、例えば、燃料と反応する又は燃料に溶解する成分、例えばポリ（エチレン−ビニルアセテート）等を含まない。
【発明を実施するための形態】
【００１４】
以下、開示されている主題のある特定の実施形態について詳細に述べる。開示されている主題は、列挙された請求項に関連して記述されるが、例示されている主題は、これらの請求項を開示されている主題に限定することを意図しないことが理解される。
【００１５】
この文書全体にわたって、範囲の形式で表される値は、その範囲の限界として明示的に記載されている数値を含むだけでなく、その範囲内に含まれる全ての個々の数値又は部分範囲も、各数値範囲及び部分範囲が明示的に記載されている場合と同様に含むように、柔軟に解釈すべきである。例えば、「約０．１％〜約５％」又は「約０．１％〜５％」という範囲は、約０．１％〜約５％だけでなく、示された範囲内の各値（例えば、１％、２％、３％、及び４％）及び部分範囲（例えば、０．１％〜０．５％、１．１％〜２．２％、３．３％〜４．４％）も含むと解釈すべきである。「約Ｘ〜Ｙ」という記述は、特に断りのない限り、「約Ｙ〜約Ｘ」と同じ意味を有する。同様に、「約Ｘ、Ｙ、又は約Ｚ」という記述は、特に断りのない限り、「約Ｘ、約Ｙ、又は約Ｚ」と同じ意味を有する。
【００１６】
本文書において、「一つの（a）」、「一つの（an）」、又は「その（the）」という用語は、文脈上明確な別段の指示がない限り、一つ以上を含めるために使用される。「又は」という用語は、特に断りのない限り非排他的な（nonexclusive）「又は」を指すために使用される。「Ａ及びＢのうちの少なくとも一つ」という記述は、「Ａ、Ｂ、又はＡ及びＢ」と同じ意味を有する。加えて、本明細書で用いられている特に定義されていない表現又は用語は、説明のみを目的としており、限定するためではないと理解されるべきである。節の見出しの使用はいずれも、本文書の読み取りを補助することを意図しており、限定と解釈すべきではなく、節の見出しに関連する情報は、その特定の節の中又は外に存在し得る。この文書内で参照されている全ての出版物、特許、特許文献は、個別に参考により組み込まれている場合と同様に、その全体が参照により本明細書に組み込まれる。
【００１７】
本明細書に記載の方法において、行為は、時間的又は操作上の順序が明示的に記載されている場合を除いて、本発明の原理を逸脱することなく任意の順序で行うことができる。更に、特定の行為が別個に行われることが請求項で明示的に記載されていない限り、それらの行為は同時に行うことができる。例えば、Ｘするという特許請求されている行為及びＹするという特許請求されている行為は、単一の操作で同時に行うことができ、結果として生じるプロセスは特許請求されている文言上の範囲内に入る。
【００１８】
本明細書で使用される「約」という用語は、値又は範囲のある程度の変動性、例えば、記述されている値の又は記述されている範囲の限界の１０％以内、５％以内、又は１％以内を許容することができ、かつ正確な記述されている値又は範囲を含む。
【００１９】
本明細書で使用される「実質的に」という用語は、少なくとも約５０％、６０％、７０％、８０％、９０％、９５％、９６％、９７％、９８％、９９％、９９．５％、９９．９％、９９．９９％、若しくは少なくとも約９９．９９９％以上等の大部分若しくはほとんど又は１００％を指す。
【００２０】
本発明で使用される「有機基」という用語は、任意の炭素含有官能基を指す。例としては、アルコキシ基、アリールオキシ基、アラルキルオキシ基、オキソ（カルボニル）基等の酸素含有基；カルボン酸、カルボン酸塩、及びカルボン酸エステルを含むカルボキシル基；アルキル及びアリールスルフィド基等の硫黄含有基；並びに他のヘテロ原子含有基を挙げることができる。有機基の非限定的な例としては、ＯＲ、ＯＯＲ、ＯＣ（Ｏ）Ｎ（Ｒ）２、ＣＮ、ＣＦ３、ＯＣＦ３、Ｒ、Ｃ（Ｏ）、メチレンジオキシ、エチレンジオキシ、Ｎ（Ｒ）２、ＳＲ、ＳＯＲ、ＳＯ２Ｒ、ＳＯ２Ｎ（Ｒ）２、ＳＯ３Ｒ、Ｃ（Ｏ）Ｒ、Ｃ（Ｏ）Ｃ（Ｏ）Ｒ、Ｃ（Ｏ）ＣＨ２Ｃ（Ｏ）Ｒ、Ｃ（Ｓ）Ｒ、Ｃ（Ｏ）ＯＲ、ＯＣ（Ｏ）Ｒ、Ｃ（Ｏ）Ｎ（Ｒ）２、ＯＣ（Ｏ）Ｎ（Ｒ）２、Ｃ（Ｓ）Ｎ（Ｒ）２、（ＣＨ２）０〜２Ｎ（Ｒ）Ｃ（Ｏ）Ｒ、（ＣＨ２）０〜２Ｎ（Ｒ）Ｎ（Ｒ）２、Ｎ（Ｒ）Ｎ（Ｒ）Ｃ（Ｏ）Ｒ、Ｎ（Ｒ）Ｎ（Ｒ）Ｃ（Ｏ）ＯＲ、Ｎ（Ｒ）Ｎ（Ｒ）ＣＯＮ（Ｒ）２、Ｎ（Ｒ）ＳＯ２Ｒ、Ｎ（Ｒ）ＳＯ２Ｎ（Ｒ）２、Ｎ（Ｒ）Ｃ（Ｏ）ＯＲ、Ｎ（Ｒ）Ｃ（Ｏ）Ｒ、Ｎ（Ｒ）Ｃ（Ｓ）Ｒ、Ｎ（Ｒ）Ｃ（Ｏ）Ｎ（Ｒ）２、Ｎ（Ｒ）Ｃ（Ｓ）Ｎ（Ｒ）２、Ｎ（ＣＯＲ）ＣＯＲ、Ｎ（ＯＲ）Ｒ、Ｃ（＝ＮＨ）Ｎ（Ｒ）２、Ｃ（Ｏ）Ｎ（ＯＲ）Ｒ、Ｃ（＝ＮＯＲ）Ｒ、及び置換又は非置換（Ｃ１〜Ｃ１００）ヒドロカルビルが挙げられ、式中、Ｒは水素（他の炭素原子を含む例において）又は炭素をベースとした部分であり得、炭素をベースとした部分は置換又は非置換であり得る。
【００２１】
本明細書で規定されている分子又は有機基と関連して本明細書で使用される「置換（された）」という用語は、そこに含まれる一つ以上の水素原子が一つ以上の非水素原子で置き換えられている状態を指す。本明細書で使用される「官能基」又は「置換基」という用語は、分子又は有機基上に置換可能な又は置換される基を指す。置換基又は官能基の例としては、ハロゲン（例えば、Ｆ、Ｃｌ、Ｂｒ、及びＩ）；ヒドロキシ基、アルコキシ基、アリールオキシ基、アラルキルオキシ基、オキソ（カルボニル）基、カルボン酸、カルボン酸塩、及びカルボン酸エステルを含むカルボキシル基等の基内の酸素原子；チオール基、アルキル及びアリールスルフィド基、スルホキシド基、スルホン基、スルホニル基、及びスルホンアミド基等の基内の硫黄原子；アミン、ヒドロキシアミン、ニトリル、ニトロ基、Ｎ−オキシド、ヒドラジド、アジド、及びエナミン等の基内の窒素原子並びに様々な他の基内の他のヘテロ原子が挙げられるが、これらに限定されない。置換された炭素（又は他の）原子と結合可能な置換基の非限定的な例としては、Ｆ、Ｃｌ、Ｂｒ、Ｉ、ＯＲ、ＯＣ（Ｏ）Ｎ（Ｒ）２、ＣＮ、ＮＯ、ＮＯ２、ＯＮＯ２、アジド、ＣＦ３、ＯＣＦ３、Ｒ、Ｏ（オキソ）、Ｓ（チオノ）、Ｃ（Ｏ）、Ｓ（Ｏ）、メチレンジオキシ、エチレンジオキシ、Ｎ（Ｒ）２、ＳＲ、ＳＯＲ、ＳＯ２Ｒ、ＳＯ２Ｎ（Ｒ）２、ＳＯ３Ｒ、Ｃ（Ｏ）Ｒ、Ｃ（Ｏ）Ｃ（Ｏ）Ｒ、Ｃ（Ｏ）ＣＨ２Ｃ（Ｏ）Ｒ、Ｃ（Ｓ）Ｒ、Ｃ（Ｏ）ＯＲ、ＯＣ（Ｏ）Ｒ、Ｃ（Ｏ）Ｎ（Ｒ）２、ＯＣ（Ｏ）Ｎ（Ｒ）２、Ｃ（Ｓ）Ｎ（Ｒ）２、（ＣＨ２）０〜２Ｎ（Ｒ）Ｃ（Ｏ）Ｒ、（ＣＨ２）０〜２Ｎ（Ｒ）Ｎ（Ｒ）２、Ｎ（Ｒ）Ｎ（Ｒ）Ｃ（Ｏ）Ｒ、Ｎ（Ｒ）Ｎ（Ｒ）Ｃ（Ｏ）ＯＲ、Ｎ（Ｒ）Ｎ（Ｒ）ＣＯＮ（Ｒ）２、Ｎ（Ｒ）ＳＯ２Ｒ、Ｎ（Ｒ）ＳＯ２Ｎ（Ｒ）２、Ｎ（Ｒ）Ｃ（Ｏ）ＯＲ、Ｎ（Ｒ）Ｃ（Ｏ）Ｒ、Ｎ（Ｒ）Ｃ（Ｓ）Ｒ、Ｎ（Ｒ）Ｃ（Ｏ）Ｎ（Ｒ）２、Ｎ（Ｒ）Ｃ（Ｓ）Ｎ（Ｒ）２、Ｎ（ＣＯＲ）ＣＯＲ、Ｎ（ＯＲ）Ｒ、Ｃ（＝ＮＨ）Ｎ（Ｒ）２、Ｃ（Ｏ）Ｎ（ＯＲ）Ｒ、及びＣ（＝ＮＯＲ）Ｒが挙げられ、式中、Ｒは水素若しくは炭素をベースとした部分であり得、例えばＲは、水素、（Ｃ１〜Ｃ１００）ヒドロカルビル、アルキル、アシル、シクロアルキル、アリール、アラルキル、ヘテロシクリル、ヘテロアリール、若しくはヘテロアリールアルキルであってもよく、又は式中、窒素原子と若しくは隣接窒素原子と結合した２つのＲ基が前述の一つ以上の窒素原子と一緒にヘテロシクリルを形成してもよい。
【００２２】
本明細書で使用される「アルキル」という用語は、１〜４０個の炭素原子、１〜約２０個の炭素原子、１〜１２個の炭素原子、又はいくつかの実施形態では１〜８個の炭素原子を有する、直鎖及び分枝アルキル基、並びにシクロアルキル基を指す。直鎖アルキル基の例としては、１〜８個の炭素原子を有するもの、例えば、メチル基、エチル基、ｎ−プロピル基、ｎ−ブチル基、ｎ−ペンチル基、ｎ−ヘキシル基、ｎ−ヘプチル基、及びｎ−オクチル基等が挙げられる。分枝アルキル基の例としては、イソプロピル基、イソ−ブチル基、ｓｅｃ−ブチル基、ｔ−ブチル基、ネオペンチル基、イソペンチル基、及び２，２−ジメチルプロピル基が挙げられるが、これらに限定されない。本明細書で使用する場合、「アルキル」という用語は、ｎ−アルキル、イソアルキル、及びアンテイソアルキル基並びにアルキルの他の分枝鎖形態を包含する。代表的な置換アルキル基は、本明細書に列挙されている基のいずれか、例えば、アミノ基、ヒドロキシ基、シアノ基、カルボキシ基、ニトロ基、チオ基、アルコキシ基、及びハロゲン基で、１回以上置換されていてもよい。
【００２３】
本明細書で使用する「アルケニル」という用語は、２つの炭素原子間に少なくとも１個の二重結合が存在すること以外は、本明細書で規定されている直鎖及び分枝鎖並びに環状アルキル基を指す。したがって、アルケニル基は、２〜４０個の炭素原子、又は２〜約２０個の炭素原子、又は２〜１２個の炭素原子、又はいくつかの実施形態では２〜８個の炭素原子を有する。例としては、特に、ビニル、−ＣＨ＝ＣＨ（ＣＨ３）、−ＣＨ＝Ｃ（ＣＨ３）２、−Ｃ（ＣＨ３）＝ＣＨ２、−Ｃ（ＣＨ３）＝ＣＨ（ＣＨ３）、−Ｃ（ＣＨ２ＣＨ３）＝ＣＨ２、シクロヘキセニル、シクロペンテニル、シクロヘキサジエニル、ブタジエニル、ペンタジエニル、及びヘキサジエニルが挙げられるが、これらに限定されない。
【００２４】
本明細書で使用する「アシル」という用語は、カルボニル部分を含む基を指し、この基はカルボニル炭素原子を介して結合している。カルボニル炭素原子は、水素に結合して「ホルミル」基を形成しているか、又は別の炭素原子に結合しており、これは、アルキル、アリール、アラルキル、シクロアルキル、シクロアルキルアルキル、ヘテロシクリル、ヘテロシクリルアルキル、ヘテロアリール、ヘテロアリールアルキル基等の一部であってもよい。アシル基は、カルボニル基に結合した炭素原子を更に０〜約１２個、０〜約２０個、又は０〜約４０個含むことができる。アシル基は、本明細書における意味の範囲内で二重結合又は三重結合を含むことができる。アクリロイル基はアシル基の一例である。アシル基はまた、本明細書における意味の範囲内でヘテロ原子を含むこともできる。ニコチノイル基（ピリジル−３−カルボニル）は、本明細書における意味の範囲内でアシル基の一例である。他の例としては、アセチル基、ベンゾイル基、フェニルアセチル基、ピリジルアセチル基、シンナモイル基、及びアクリロイル基等が挙げられる。カルボニル炭素原子に結合した炭素原子を含む基がハロゲンを含有する場合、この基は「ハロアシル」基と呼ばれる。一例はトリフルオロアセチル基である。
【００２５】
本明細書で使用する「アリール」という用語は、環内にヘテロ原子を含有しない環状芳香族炭化水素基を指す。したがってアリール基としては、フェニル基、アズレニル基、ヘプタレニル基、ビフェニル基、インダセニル基、フルオレニル基、フェナントレニル基、トリフェニレニル基、ピレニル基、ナフタセニル基、クリセニル基、ビフェニレニル基、アントラセニル基及びナフチル基が挙げられるが、これらに限定されない。いくつかの実施形態において、アリール基は、基の環部分に約６〜約１４個の炭素を含有する。アリール基は、本明細書で規定されている通り、非置換又は置換であり得る。代表的な置換アリール基は、一置換であってもよく、又は１回以上置換されていてもよく、例えば、フェニル環の２位、３位、４位、５位、若しくは６位のいずれか一つ以上が置換されたフェニル基、又はその２位〜８位のいずれか一つ以上が置換されたナフチル基等であるがこれらに限定されない。
【００２６】
本明細書で使用する「ヘテロシクリル」という用語は、３つ以上の環員を含有し、その環員のうちの一つ以上がＮ、Ｏ及びＳ等であるがこれらに限定されないヘテロ原子である、芳香族又は非芳香族環化合物を指す。
【００２７】
「ハロ」、「ハロゲン」、又は「ハライド」基という用語は、本明細書で使用する場合、それら自体が又は別の置換基の一部として、特に記載がない限りフッ素原子、塩素原子、臭素原子、又はヨウ素原子を意味する。
【００２８】
本明細書で使用する「炭化水素」又は「ヒドロカルビル」という用語は、炭素原子及び水素原子を含む分子又は官能基を指す。この用語はまた、通常、炭素原子及び水素原子の両方を含むが、全ての水素原子が他の官能基で置換されている分子又は官能基も指し得る。
【００２９】
本明細書で使用する場合、「ヒドロカルビル」という用語は、直鎖状、分枝状、又は環状の炭化水素から誘導される官能基を指し、アルキル、アルケニル、アルキニル、アリール、シクロアルキル、アシル、又はこれらの任意の組み合わせであり得る。ヒドロカルビル基は、（Ｃａ〜Ｃｂ）ヒドロカルビルと表すことができ、式中、ａ及びｂは整数であり、ａ〜ｂ個の数の炭素原子を有することを意味する。例えば、（Ｃ１〜Ｃ４）ヒドロカルビルは、このヒドロカルビル基がメチル（Ｃ１）、エチル（Ｃ２）、プロピル（Ｃ３）、又はブチル（Ｃ４）であり得ることを意味し、（Ｃ０〜Ｃｂ）ヒドロカルビルは、ある特定の実施形態においてヒドロカルビル基が存在しないことを意味する。
【００３０】
本明細書で使用する「数平均分子量」（Ｍｎ）という用語は、サンプルにおける個々の分子の分子量の通常の算術平均を指す。これは、サンプル中の全分子の総重量をサンプル中の分子の総数で割ったものと定義する。実験的には、Ｍｎは、分子量Ｍｉの分子ｎｉ個を有する化学種ｉの分子量フラクションに分割したサンプルを、式Ｍｎ＝ΣＭｉｎｉ／Σｎｉで分析することによって求める。Ｍｎは、ゲル浸透クロマトグラフィー、分光末端基分析、及び浸透圧測定を含む様々な公知の方法によって測定することができる。明記されていない場合、本明細書に記載されているポリマーの分子量は数平均分子量である。
【００３１】
本明細書で使用する「硬化する」という用語は、任意の形態の放射線に曝露すること、加熱すること、又は固化若しくは粘度の上昇をもたらす物理的若しくは化学的反応を起こさせることを指す。熱硬化性材料は、加熱することによって、又は材料が固化するように別の方法で照射に曝露することによって、硬化させることができる。
【００３２】
本明細書で使用する「溶媒」という用語は、固体、液体、又は気体を溶解することができる液体を指す。溶媒の非限定的な例は、シリコーン、有機化合物、水、アルコール、イオン性液体、及び超臨界流体である。
【００３３】
本明細書で使用する「室温」という用語は、約１５℃〜２８℃の温度を指す。
【００３４】
本明細書で使用する場合、「ポリマー」という用語は、少なくとも一つの繰り返し単位を有する分子を指し、コポリマーを含み得る。
【００３５】
シーラント組成物
様々な実施形態において、本発明はシーラント組成物を提供する。シーラント組成物は、第１の成分及び第２の成分を含み得る。第１の成分及び第２の成分は、分けられて（例えば、混合されていない）いても、又は混合（例えば、任意の好適な程度まで混合、例えば実質的に均質に混合）されていてもよい。第１の成分は、ポリスルフィド、ポリチオエーテル、これらのコポリマー、又はこれらの組み合わせである液体を含み得る。第２の成分は、一つ以上のグリコールジ（（Ｃ１〜Ｃ２０）ヒドロカルビル）カルボキシレートエステル［式中、各出現時に（Ｃ１〜Ｃ２０）ヒドロカルビルは独立して置換又は非置換である］を含み得る。第２の成分はまた、酸化剤も含むことができる。第１の成分の一部であると本明細書中で記載されているシーラント組成物中の材料はいずれも、部分的に又は全体を、シーラント組成物の第２の成分又は別の成分において代替的に用いることができ、同様に、第２の成分の一部であると本明細書中で記載されている材料はいずれも、部分的に又は全体を、シーラント組成物の第１の成分又は別の成分において代替的に用いることができる。
【００３６】
第１の成分対第２の成分の重量比は、任意の好適な比とすることができ、例えば、約２：１〜約１４：１、又は約９：１〜約１１：１、又は約２：１以下、又は約３：１、４：１、５：１、６：１、７：１、８：１、９：１、９．５：１、１０：１、１０．５：１、１１：１、１２：１、１３：１未満であるか、これらと等しいか、これらより大きいか、又は約１４：１以上である。第１の成分は、シーラント組成物の任意の好適な比率とすることができる。第１の成分は、シーラント組成物の約８０重量％〜約９５重量％、約９０重量％〜約９３重量％、約８０重量％以下、又は約８１重量％、８２、８３、８４、８５、８６、８７、８８、８９、９０、９０．５、９１、９１．５、９２、９２．５、９３、９４重量％未満であるか、これらと等しいか、これらより大きいか、又は約９５重量％以上であってもよい。第２の成分は、シーラント組成物の任意の好適な比率とすることができ、例えば、シーラント組成物の約５重量％〜約２０重量％、又はシーラント組成物の約７重量％〜約１０重量％、又は約５重量％以下、又は約６重量％、７、８、９、１０、１１、１２、１４、１６、１８未満であるか、これらと等しいか、これらより大きいか、又は約２０重量％以上であってもよい。
【００３７】
ポリスルフィド、ポリチオエーテル、及びこれらのコポリマーの例としては、スルフィド（例えば、−Ｓ−Ｓ−）又はチオエーテル（例えば、−チオ（Ｃ１〜Ｃ５）アルキレン）−）部分を中に含む繰り返し単位を含み、ペンダント又は末端メルカプタン（すなわち、−ＳＨ）基を含む、ポリマーが挙げられる。ポリスルフィドの例としては、ビス（２−クロロエトキシ）メタンを二硫化ナトリウム又はポリ硫化ナトリウムと縮合させることによって形成されるポリマーを挙げることができる。ポリチオエーテルの例としては、例えば２−ヒドロキシアルキルスルフィドモノマーの、縮合反応を介して形成されるポリマー、例えば米国特許第４，３６６，３０７号に記載されているもの等、並びにジチオール及ジビニルエーテルの付加反応を介して形成されるもの、例えば、米国特許第６，４８６，２９７号に記載されているもの等が挙げられる。ポリスルフィド、ポリチオエーテル又はこれらのコポリマーは、任意の好適な分子量、例えば、約５００ｇ／ｍｏｌ〜約５，０００ｇ／ｍｏｌ、又は約５００ｇ／ｍｏｌ〜約１，５００ｇ／ｍｏｌ、又は約５００ｇ／ｍｏｌ以下、又は約６００ｇ／ｍｏｌ、７００、８００、９００、１，０００、１，１００、１，２００、１，３００、１，４００、１，５００、１，６００、１，８００、２，０００、２，２５０、２，５００、２，７５０、３，０００、３，５００、４，０００、４，５００未満であるか、これらと等しいか、これらより大きいか、又は約５，０００ｇ／ｍｏｌ以上である、数平均分子量を有することができる。ポリスルフィド、ポリチオエーテル、又はこれらのコポリマーは、液体ポリスルフィドの全重量に基づいて任意の好適なメルカプタン含有量、例えば、約０．１重量％〜約２０重量％、約１重量％〜約１０重量％、約１重量％〜約６重量％、又は約１重量％〜約３重量％、又は約０．１重量％以下、又は約０．５重量％、１、３、４、５、６、７、８、９、１０、１２、１４、１６、１８未満であるか、これらと等しいか、これらより大きいか、又は約２０重量％以上である含有量を有することができる。ポリスルフィド、ポリチオエーテル、これらのコポリマー、又はこれらの組み合わせは、第１の成分の任意の好適な比率、例えば、第１の成分の約４０重量％〜約１００重量％、約５０重量％〜約８０重量％、又は約４０重量％以下、又は４５重量％、５０、５５、６０、６５、７０、７５、８０、８５、８６、８８、９０、９１、９２、９３、９４、９５、９６、９７、９８、９９、９９．９重量％未満であるか、これらと等しいか、これらより大きいか、又は約９９．９９重量％以上の比率を占めることができる。ポリスルフィド、ポリチオエーテル、これらのコポリマー、又はこれらの組み合わせは、シーラント組成物の任意の好適な比率、例えば、シーラント組成物の約３０重量％〜約９５重量％、又は約４０重量％〜約７０重量％、又は約４０重量％以下、又は約４５重量％、５０、５５、６０、６５、７０、７２、７４、７６、７８、８０、８１、８２、８３、８４、８５、８６、８７、８８、８９、９０、９１、９２、９３、９４未満であるか、これらと等しいか、これらより大きいか、又は約９５重量％以上の比率を占めることができる。
【００３８】
シーラント組成物は、全ての水を実質的に含まないことができ、添加された水を実質的に含まないことができ、又は乾燥剤と複合体を形成していない、又は乾燥剤に取り込まれていない（例えば、乾燥剤に吸収されていない）水を実質的に含まないことができる。例えば、シーラント組成物は、全ての水若しくは乾燥剤と複合体を形成していない、又は乾燥剤に取り込まれていない水が最大で約１．５重量％、又は全ての水若しくは乾燥剤と複合体を形成していない、又は乾燥剤に取り込まれていない水が最大で約０．５重量％とすることができる。
【００３９】
シーラント組成物は、ポリ（エチレン−ビニルアセテート）を実質的に含まないことができる。シーラント組成物は、一つ以上の高懸念物質（例えば、ＳＶＨＣ）を実質的に含まないことができ、例えば、アルキルフェノールエトキシレート界面活性剤、フタレート、塩素化パラフィン、ブチルジグリコール、水素化テルフェニル、又はこれらの組み合わせを実質的に含まないことができる。「実質的に含まない」という用語は、存在する材料の量がシーラント組成物の材料特性に影響を及ぼさないような、組成物が、材料を約０重量％〜約５重量％、又は約０重量％〜約１重量％、又は約５重量％以下、又は約４．５重量％、４、３．５、３、２．５、２、１．５、１、０．９、０．８、０．７、０．６、０．５、０．４、０．３、０．２、０．１、０．０１未満であるか、これらと等しいか、これらより大きいか、又は約０．００１重量％以下であるような、わずかな量を有することを意味し得る。高懸念物質は、欧州化学品庁（European Chemicals Agency）（ＥＣＨＡ）によってＳＶＨＣであると規定されている物質等の、人の健康又は環境に深刻な、ときに不可逆な影響を及ぼす物質であり得る。
【００４０】
グリコール有機酸エステル
第２の成分は、一つ以上のグリコールジ（（Ｃ１〜Ｃ２０）ヒドロカルビル）カルボキシレートエステル［式中、各出現時に（Ｃ１〜Ｃ２０）ヒドロカルビルは独立して置換又は非置換である］を含み得る。一つ以上のグリコールジ（（Ｃ１〜Ｃ２０）ヒドロカルビル）カルボキシレートエステルは、第２の成分の任意の好適な比率、例えば、第２の成分の約２０重量％〜約８０重量％、又は約３０重量％〜約６０重量％、又は約２０重量％以下、又は第２の成分の約２５重量％、３０、３２、３４、３６、３８、４０、４２、４４、４６、４８、５０、５２、５４、５６、５８、６０、６５、７０、７５重量％未満であるか、これらと等しいか、これらより大きいか、又は約８０重量％以上の比率を占めることができる。一つ以上のグリコールジ（（Ｃ１〜Ｃ２０）ヒドロカルビル）カルボキシレートエステルは、シーラント組成物の任意の好適な比率、例えば、シーラント組成物の約１重量％〜約２０重量％、又は約２重量％〜約１０重量％、又は約１重量％以下、又はシーラント組成物の約２重量％、３、４、５、６、７、８、９、１０、１２、１４、１６、１８重量％未満であるか、これらと等しいか、これらより大きいか、又は約２０重量％以上の比率を占めることができる。
【００４１】
グリコールジ（（Ｃ１〜Ｃ２０）ヒドロカルビルカルボキシレートエステルは、グリコールジフェニルカルボキシレートエステルであることができる。各出現時に、フェニル基は独立して置換又は非置換である。グリコールジ（（Ｃ１〜Ｃ２０）ヒドロカルビルカルボキシレートエステルは、グリコールジベンゾエートエステルとすることができる。グリコールジ（（Ｃ１〜Ｃ２０）ヒドロカルビルカルボキシレートエステルのグリコールは、構造ＨＯ−（Ｒ−Ｏ）ｎ−Ｈ［式中、Ｒは（Ｃ２〜Ｃ３）ヒドロカルビレン（hydrocarbylene）であり、ｎは１〜１００である］を有し得る。グリコールジ（（Ｃ１〜Ｃ２０）ヒドロカルビルカルボキシレートエステルのグリコールは、エチレングリコール、ジエチレングリコール、トリエチレングリコール、テトラエチレングリコール、プロピレングリコール、ジプロピレングリコール、トリプロピレングリコール、テトラプロピレングリコール、２，２，４−トリメチル−１，３−ペンタンジオール、又はネオペンチルグリコールヒドロキシピバレートであり得る。
【００４２】
第２の成分は、複数のグリコールジ（（Ｃ１〜Ｃ２０）ヒドロカルビル）カルボキシレートエステルを含み得る。第２の成分は、２つのグリコールジ（（Ｃ１〜Ｃ２０）ヒドロカルビル）カルボキシレートエステルのうちの一方のグリコールが、２つのグリコールジ（（Ｃ１〜Ｃ２０）ヒドロカルビル）カルボキシレートエステルのうちの他方のグリコールより大きい分子量を有する、２つのグリコールジ（（Ｃ１〜Ｃ２０）ヒドロカルビル）カルボキシレートエステルを含むことができる。大きい方の分子量を有するグリコールジ（（Ｃ１〜Ｃ２０）ヒドロカルビル）カルボキシレートエステルは、ジプロピレングリコールジベンゾエートであり得、小さい方の分子量を有するグリコールジ（（Ｃ１〜Ｃ２０）ヒドロカルビル）カルボキシレートエステルは、ジエチレングリコールジベンゾエートであり得る。小さい方の分子量を有するグリコールジ（（Ｃ１〜Ｃ２０）ヒドロカルビル）カルボキシレートエステル対大きい方の分子量を有するグリコールジ（（Ｃ１〜Ｃ２０）ヒドロカルビル）カルボキシレートエステルの重量比は、任意の好適な比、例えば約１：１〜約６：１、約２：１〜約５：１、又は約１：１以下、又は約２：１、２．５：１、３：１、３．５：１、４：１、４．５：１、５：１未満であるか、これらと等しいか、これらより大きいか、又は約６：１以上であってもよい。
【００４３】
第２の成分は、ジエチレングリコールジベンゾエート、ジプロピレングリコールジベンゾエート、又はこれらの組み合わせを含み得る。第２の成分は、例えば、約１：１〜約６：１、約２：１〜約５：１、又は約１：１以下、又は約２：１、２．５：１、３：１、３．５：１、４：１、４．５：１、５：１未満であるか、これらと等しいか、これらより大きいか、又は約６：１以上である重量比の、ジエチレングリコールジベンゾエート及びジプロピレングリコールジベンゾエートを含み得る。
【００４４】
酸化剤
第２の成分はまた、酸化剤も含むことができる。第２の成分は、一つの酸化剤又は複数の酸化剤を含むことができる。一つ以上の酸化剤は、第２の成分の任意の好適な比率、例えば、第２の成分の約２０重量％〜約８０重量％、又は約３０重量％〜約６０重量％、又は約２０重量％以下、又は約２５重量％、３０、３２、３４、３６、３８、４０、４２、４４、４６、４８、５０、５２、５４、５６、５８、６０、６５、７０、７５重量％未満であるか、これらと等しいか、これらより大きいか、又は約８０重量％以上の比率を占めることができる。一つ以上の酸化剤は、シーラント組成物の任意の好適な比率、例えば、シーラント組成物の約１重量％〜約２０重量％、約２重量％〜約１０重量％、又は約１重量％以下、又はシーラント組成物の約２重量％、３、４、５、６、７、８、９、１０、１２、１４、１６、１８重量％未満であるか、これらと等しいか、これらより大きいか、又は約２０重量％以上の比率を占めることができる。
【００４５】
酸化剤は、シーラント組成物が本明細書に記載の通り使用可能であるような、任意の好適な酸化剤であってもよい。例えば、酸化剤は、二酸化鉛、二酸化マンガン、ｐ−キノンジオキシム、過酸化亜鉛、又はこれらの組み合わせであってもよい。酸化剤は二酸化マンガンであってもよい。
【００４６】
乾燥剤
第２の成分は、乾燥剤、例えば、シーラント組成物の他の成分よりも水に対する親和性が高い吸湿性材料を更に含むことができる。第２の成分は、一つの乾燥剤又は複数の乾燥剤を含むことができる。一つ以上の乾燥剤は、第２の成分の任意の好適な比率、例えば、第２の成分の約０．０１重量％〜約２０重量％、約０．１重量％〜約１０重量％、又は約０．０１重量％以下、又は約０．１重量％、１、２、３、４、５、６、７、８、９、１０、１２、１４、１６、１８未満であるか、これらと等しいか、これらより大きいか、又は約２０重量％以上の比率を占めることができる。一つ以上の乾燥剤は、シーラント組成物の任意の好適な比率、例えば、シーラント組成物の約０．０００１重量％〜約５重量％、又はシーラント組成物の約０．００１重量％〜約１重量％、又は約０．０００１重量％以下、又は約０．０００５重量％、０．００１、０．００５、０．０１、０．０５、０．１、０．５、１、１．５、２、２．５、３、４重量％未満であるか、これらと等しいか、これらより大きいか、又は約５重量％以上の比率を占めることができる。
【００４７】
乾燥剤は、シーラント組成物が本明細書に記載の通り使用可能であるような、任意の好適な乾燥剤であり得る。例えば、乾燥剤は、酸化カルシウム、酸化バリウム、モレキュラーシーブ、又はこれらの組み合わせであってもよい。乾燥剤は、３Ａ型ゼオライトフィラー等のモレキュラーシーブであってもよい。
【００４８】
有機アミン触媒
第２の成分は、有機アミン触媒を更に含むことができる。第２の成分は、一つの有機アミン触媒又は複数の有機アミン触媒を含むことができる。一つ以上の有機アミン触媒は、第２の成分の任意の好適な比率、例えば、第２の成分の約０．００１重量％〜約１０重量％、又は約０．０１重量％〜約５重量％、又は約０．００１重量％以下、又は第２の成分の約０．００５重量％、０．０１、０．０５、０．１、０．２、０．３、０．４、０．５、０．６、０．７、０．８、０．９、１、１．５、２、２．５、３、４重量％、若しくは約５重量％以上であってもよい。一つ以上の有機アミン触媒は、シーラント組成物の任意の好適な比率、例えば、シーラント組成物の約０．００００１重量％〜約２重量％、約０．０００１重量％〜約１重量％、又は約０．００００１重量％以下、又は約０．００００５重量％、０．０００１、０．０００５、０．００１、０．００５、０．０１、０．０２、０．０３、０．０４、０．０５、０．０６、０．０７、０．０８、０．０９、０．１、０．５重量％未満であるか、これらと等しいか、これらより大きいか、又は約１重量％以上であってもよい。
【００４９】
有機アミン触媒は、シーラント組成物が本明細書に記載の通り使用可能であるような、任意の好適な有機アミン触媒であり得る。有機アミン触媒は、有機第三級アミンであってもよい。有機アミン触媒は、グアニジン又はグアニジン誘導体であってもよい。有機アミン触媒は、テトラメチルグアニジン、ジフェニルグアニジン、ジ−ｏ−トリルグアニジン、１−（ｏ−トリル）ビグアニド、又はこれらの組み合わせを含み得る。有機アミン触媒は、ジフェニルグアニジンであってもよい。
【００５０】
チウラムスルフィド促進剤
第２の成分は、チウラムスルフィド促進剤を更に含むことができる。第２の成分は、一つのチウラムスルフィド促進剤又は複数のチウラムスルフィド促進剤を含むことができる。一つ以上のチウラムスルフィド促進剤は、第２の成分の任意の好適な比率、例えば、第２の成分の約０．０１重量％〜約１５重量％、約０．１重量％〜約１０重量％、又は約０．０１重量％以下、又は約０．０５重量％、０．１、０．５、１、１．５、２、２．５、３、３．５、４、４．５、５、６、７、８、９、１０、１１、１２、１３、１４重量％未満であるか、これらと等しいか、これらより大きいか、又は約１５重量％以上であってもよい。一つ以上のチウラムスルフィド促進剤は、シーラント組成物の任意の好適な比率、例えば、シーラント組成物の約０．０００１重量％〜約３重量％、又は約０．００１重量％〜約１重量％、又は約０．０００１重量％以下、又はシーラント組成物の約０．０００５、０．００１、０．００５、０．０１、０．０５、０．１、０．２、０．３、０．４、０．５、０．６、０．７、０．８、０．９、１、１．５、２、２．５重量％未満であるか、これらと等しいか、これらより大きいか、又は約３重量％以上であってもよい。
【００５１】
チウラムスルフィド促進剤は、シーラント組成物が本明細書に記載の通り使用可能であるような、任意の好適なチウラムスルフィド促進剤であり得る。チウラムスルフィド促進剤は、テトラメチルチウラムモノスルフィド、テトラメチルチウラムジスルフィド、テトラエチルチウラムジスルフィド、テトラブチルチウラムジスルフィド、ジペンタメチレンチウラムヘキサスルフィド、ジシクロヘキサメチレンチウラムジスルフィド、ジイソプロピルチウラムジスルフィド、ビス（モルホリノチオカルボニル）スルフィド、又はこれらの組み合わせを含み得る。チウラムスルフィド促進剤は、ジペンタメチレンチウラムヘキサスルフィドであってもよい。
【００５２】
脂肪酸
第２の成分は、脂肪酸を含むことができる。第２の成分は、一つの脂肪酸又は複数の脂肪酸を含むことができる。一つ以上の脂肪酸は、第２の成分の任意の好適な比率、例えば、第２の成分の約０．００１重量％〜約１０重量％、又は第２の成分の約０．０１重量％〜約５重量％、又は約０．００１重量％以下、又は約０．００５、０．０１、０．０５、０．１、０．２、０．３、０．４、０．５、０．６、０．７、０．８、０．９、１、１．１、１．２、１．３、１．４、１．５、１．６、１．８、２、２．５、３、４、５、６、７、８、９重量％未満であるか、これらと等しいか、これらより大きいか、又は約１０重量％以上であってもよい。一つ以上の脂肪酸は、シーラント組成物の任意の好適な比率、例えばシーラント組成物の約０．００００１重量％〜約２重量％、又は約０．０００１重量％〜約０．５重量％、又は約０．００００１重量％以下、又はシーラント組成物の約０．００００５重量％、０．０００１、０．０００５、０．００１、０．００５、０．０１、０．０２、０．０３、０．０４、０．０５、０．０６、０．０７、０．０８、０．０９、０．１、０．１５、０．１、０．２、０．３、０．４、０．５、０．６、０．７、０．８、０．９、１、１．２、１．４、１．６、１．８重量％未満であるか、これらと等しいか、これらより大きいか、又は約２重量％以上であってもよい。
【００５３】
脂肪酸は、シーラント組成物が本明細書に記載の通り使用可能であるような、任意の好適な脂肪酸であり得る。脂肪酸は、（Ｃ６〜Ｃ１００）脂肪酸であってもよい。脂肪酸は、ステアリン酸であってもよい。
【００５４】
フィラー
第２の成分は、フィラーを含むことができる。第２の成分は、一つのフィラー又は複数のフィラーを含むことができる。フィラーは、シーラント組成物が本明細書に記載の通り使用可能であるような、任意の好適なフィラーであり得る。フィラーは、繊維状又は粒子状であり得る。フィラーは、ガラス繊維、ケイ酸アルミニウム（ムライト）、合成ケイ酸カルシウム、ケイ酸ジルコニウム、溶融シリカ、結晶質シリカ  グラファイト、天然ケイ砂等；ホウ素粉末、例えば、窒化ホウ素粉末、ホウ素シリケート粉末等；酸化物、例えばＴｉＯ２、酸化アルミニウム、酸化マグネシウム、酸化亜鉛等；硫酸カルシウム（その無水物、脱水物又は三水和物として）；炭酸カルシウム、例えば、チョーク、石灰石、大理石、合成沈降炭酸カルシウム等；繊維状、モジュール状（modular）、針状、板状タルク等を含むタルク；ウォラストナイト；表面処理されたウォラストナイト；ガラス球、例えば中空及び中実のガラス球、シリケート球、セノスフェア、アルミノシリケート（アルモスフェア（armosphere））等；硬質カオリン、軟質カオリン、焼成カオリンを含むカオリン；単結晶繊維又は「ウィスカー」、例えば炭化ケイ素、アルミナ、炭化ホウ素、鉄、ニッケル、銅等；繊維（連続繊維及び短繊維を含む）、例えば、アスベスト、炭素繊維等；スルフィド、例えば、硫化モリブデン、硫化亜鉛等；バリウム化合物、例えば、チタン酸バリウム、バリウムフェライト、硫酸バリウム、重晶石等；金属（例えば、金属メッシュ、金属板）及び金属酸化物、例えば、粒状又は繊維状のアルミニウム、青銅、亜鉛、銅及びニッケル等；薄片状フィラー、例えばガラスフレーク、薄片状炭化ケイ素、二ホウ化アルミニウム、アルミニウムフレーク、鋼フレーク等；繊維状フィラー、例えば、ケイ酸アルミニウム、酸化アルミニウム、酸化マグネシウム、及び硫酸カルシウム半水和物のうちの少なくとも一つを含むブレンドから得られるも等の無機短繊維等；天然のフィラー及び補強材、例えば、木材を粉砕することによって得られる木粉、繊維製品、例えば、ケナフ、セルロース、綿、サイザル麻、ジュート、亜麻、デンプン、コーンフラワー、リグニン、ラミー、籐、リュウゼツラン、竹、麻、落花生殻、トウモロコシ、ココヤシ（コイア）、籾殻等；有機フィラー、例えば、ポリテトラフルオロエチレン、繊維を形成することができる有機ポリマーから形成される補強有機繊維フィラー、例えば、ポリ（エーテルケトン）、ポリイミド、ポリベンゾオキサゾール、ポリ（フェニレンスルフィド）、ポリエステル、ポリエチレン、芳香族ポリアミド、芳香族ポリイミド、ポリエーテルイミド、ポリテトラフルオロエチレン、アクリル系樹脂、ポリ（ビニルアルコール）等；並びにマイカ、粘土、長石、煙塵、フィライト（fillite）、石英、ケイ石、パーライト、トリポリ石、ケイソウ土、カーボンブラック等のフィラー、又は前述のフィラーの少なくとも一つを含む組み合わせであり得る。フィラーは、接着及び分散を向上させるために、シラン、シロキサン、又はシランとシロキサンとの組み合わせによって表面処理することができる。フィラーは、シリカフィラーであり得る。シリカフィラーは、シーラント組成物が本明細書に記載の通り使用可能���あるような、任意の好適なシリカフィラーであり得る。シリカフィラーはヒュームドシリカであってもよい。
【００５５】
フィラーは、３Ｍ  Ｃｏｍｐａｎｙ製の３Ｍ  Ｇｌａｓｓ  Ｍｉｃｒｏｓｐｈｅｒｅｓ、又はＴｒｅｌｌｅｂｏｒｇ  ＡＢ（Ｔｒｅｌｌｅｂｏｒｇ，Ｓｗｅｄｅｎ）製のＥＣＣＯＳＰＨＥＲＥＳ銘柄の中空ガラス微小球等の、剛性中空粒子であってもよい。このようなフィラーは、硬化後の許容できる機械的特性を保ちながら、組成物の密度を大幅に減少させることができる。有利には、中空フィラー粒子を含むことにより、組成物の密度、したがって実施の際には組成物の全体の重量を大幅に減少させることができる。フィラー粒子の密度は、０．１８ｇ／ｃｍ３、０．３、０．５、０．６、０．８、１．０、１．２、１．４、１．６、１．８未満であるか、これらと等しいか、これらより大きいか、又は２以上であってもよい。
【００５６】
更なるオプションとして、第１及び／又は第２の成分は、一つ以上の中実（非中空）の無機フィラーを更に含んでもよい。無機フィラーの種類は特に限定されず、例えば、ヒュームドシリカ又は炭酸カルシウムを含むことができる。有用なフィラーはまた、短繊維、例えば、チョップドカーボン又はグラファイト繊維、ガラス繊維、ホウ素繊維、炭化ケイ素繊維、及びこれらの組み合わせ等も含む。
【００５７】
一つ以上のフィラーは、第２の成分の任意の好適な比率、例えば、第２の成分の約０．００１重量％〜約１０重量％、約０．０１重量％〜約５重量％、又は約０．００１重量％以下、又は第２の成分の約０．００５重量％、０．０１重量％、０．０５、０．１、０．２、０．３、０．４、０．５、０．６、０．７、０．８、０．９、１、１．５、２、２．５、３、４、５、６、７、８、９重量％未満であるか、これらと等しいか、これらより大きいか、又は約１０重量％以上の比率を占めることができる。一つ以上のフィラーは、シーラント組成物の任意の好適な比率、例えばシーラント組成物の約０．００００１重量％〜約２重量％、又は約０．０００１重量％〜約０．５重量％、又は約０．００００１重量％以下、又はシーラント組成物の約０．００００５重量％、０．０００１、０．０００５、０．００１、０．００５、０．０１、０．０２、０．０３、０．０４、０．０５、０．０６、０．０７、０．０８、０．０９、０．１、０．１５、０．２、０．４、０．６、０．８、１、１．２、１．４、１．６、１．８、若しくは約２重量％以上を占めることができる。
【００５８】
他の成分
シーラント組成物、第１の成分、第２の成分、又はこれらの組み合わせは、フィラー、顔料、接着促進剤（例えば、有機官能性トリアルコキシシラン）、可塑剤、又はこれらの組み合わせ等の任意の一つ以上の好適な任意選択の成分を任意に含むことができ、又は含まなくてもよい。接着促進剤の例としては、３−グリシドキシプロピルトリアルコキシシラン、３−アクリルオキシプロピルトリアルコキシシラン、３−アミノプロピルトリアルコキシシラン、ビニルトリアルコキシシラン、Ｎ−アミノエチル−３−アミノプロピルメチルジアルコキシシラン、フェニルアミノプロピルトリアルコキシシラン、アミノアルキルトリアルコキシジシラン、及びｉ−ブチルメトキシシランが挙げられる。いくつかの実施形態では、アルコキシ基は独立してメトキシ基又はエトキシ基である。
【００５９】
シーラント組成物の特性
シーラント組成物及びその硬化生成物は、本明細書に記載のシーラント組成物の組成物と一致する、任意の好適な特性を有することができる。
【００６０】
第１の成分と第２の成分との混合物を含む反応混合物は、任意の好適なタックフリータイム（Tack-Free Time）を有することができ、これは、付着なく混合物に接触（例えば、基材を取り外す際に混合物が基材に全く付着しないようにポリエチレンフィルム等の基材が接触）できる、第１及び第２の成分を混合した後の時間の長さを表す。例えば、第１の成分と第２の成分の混合物を含む反応混合物は、室温で、第１の成分と第２の成分の混合後に約０．５ｈ〜約１５ｈ、又は約２ｈ〜約８ｈ、又は約０．５ｈ〜約３ｈ、又は約０．５ｈ以下、又は第１の成分と第２の成分の混合後に約１ｈ、２、３、４、５、６、７、８、９、１０、１１、１２、１３、１４ｈ、若しくは約１５ｈ以上未満であるか、これらと等しいか、若しくはこれらより長いタックフリータイムを有することができる。
【００６１】
第１の成分と第２の成分の混合物を含む反応混合物は、室温である硬化時間を有することができ、これは、２５℃及び５０％ＲＨで保持されている場合に、第１の成分と第２の成分の混合後に、反応混合物が少なくとも３０のショアＡ硬度を達成するのにかかる時間の長さを指す。例えば、第１の成分と第２の成分の混合物を含む反応混合物は、室温で、第１の成分と第２の成分の混合後約０．５ｈ〜約１５ｈ、又は約３ｈ〜約９ｈ、又は約０．５ｈ以下、又は約１ｈ、２、３、４、５、６、７、８、９、１０、１１、１２、１３、１４ｈ未満であるか、これらと等しいか、これらより大きいか、又は約１５ｈ以上の長い硬化時間を有することができる。
【００６２】
第１の成分と第２の成分の混合物を含む反応混合物は、室温で任意の好適な使用可能時間、すなわち、混合され２５℃で２時間保持された後に、空気圧式シーリングガンからライン圧力９０ｐｓｉ（６２０．５ｋＰａ）で１分間で吐出することができる混合されたシーラントの量を有することができる。例えば、第１の成分と第２の成分の混合物を含む反応混合物は、室温で、第１の成分と第２の成分を混合して約２時間後に約１０ｇ／分〜約３００ｇ／分、又は約１５ｇ／分〜約１５０ｇ／分、又は約１０ｇ／分以下、又は第１の成分と第２の成分を混合して約２時間後に約１５ｇ／分、２０、２５、３０、３５、４０、４５、５０、５５、６０、６５、７０、７５、８０、８５、９０、９５、１００、１０５、１１０、１１５、１２０、１２５、１３０、１３５、１４０、１４５、１５０、１６０、１７０、１８０、１９０、２００、２２５、２５０、２７５ｇ／分未満であるか、これらと等しいか、これらより大きいか、又は約３００ｇ／分以上の使用可能時間を有することができる。
【００６３】
室温で硬化後、第１の成分と第２の成分の混合物を含む反応混合物は、任意の好適な硬化後の強度（cured strength）（例えば、硬化後の第１の成分及び第２の成分の硬化生成物の強度が実質的に完全である）、例えば、約１０Ａ〜約７５Ａ（すなわち、ここでＡはショアＡ硬度を意味する）、又は約２０Ａ〜約５０Ａ、又は約１０Ａ以下、又は約１５Ａ、２０、２５、３０、３５、４０、４５、５０、５５、６０、６５、７０Ａ未満であるか、これらと等しいか、これらより大きいか、又は約７５Ａ以上の硬化後の強度を有することができる。
【００６４】
反応混合物
様々な実施形態において、本発明は反応混合物を提供する。反応混合物は、本明細書に記載のシーラント組成物の任意の実施形態の第１の成分及び第２の成分を含む。第１の成分及び第２の成分は、実質的に均質な混合等の混合が可能である。
【００６５】
キット
様々な実施形態において、本発明はキットを提供する。キットは、本明細書に記載のシーラント組成物の任意の実施形態の第１の成分及び第２の成分を含むことができる。キットにおいて、第１の成分及び第２の成分は分けられて（例えば、混合されていない）いてもよい。
【００６６】
硬化生成物
様々な実施形態において、本発明は、シーラント組成物の硬化生成物を提供する。シーラント組成物は、本明細書に記載のシーラント組成物の任意の実施形態であり得る。硬化生成物は、シーラント組成物の第１及び第２の成分を混合することによって形成された反応混合物を硬化させることによって形成することができる。硬化生成物は、反応混合物を硬化させた結果として生じる任意の好適な硬化生成物であり得る。
【００６７】
硬化は、任意の好適な方法で行うことができる。硬化は、室温で、室温より低い温度で（例えば、冷却して、若しくは低温周囲条件で）、又は室温より高い温度で（例えば、加熱して、若しくは高温周囲条件で）、行うことができる。硬化は、可視光、赤外光、マイクロ波、電波、超長波、極超長波、熱放射（熱）、黒体放射、又はこれらの組み合わせ等で反応混合物を照射することを含んでもよく、又は硬化は照射を含まなくてもよい。
【００６８】
硬化生成物の製造方法
様々な実施形態において、本発明は、シーラント組成物の硬化生成物の製造方法を提供する。この方法は、本明細書に記載のシーラント組成物の任意の実施形態の第１の成分及び第２の成分を混合して、反応混合物を形成することを含み得る。この方法はまた、反応混合物を硬化させて、シーラント組成物の硬化生成物を形成することも含み得る。
【００６９】
表面をシーリングする方法
様々な実施形態において、本発明は、表面をシーリングする方法を提供する。この方法は、本明細書に記載のシーラント組成物の任意の実施形態の第１の成分及び第２の成分を混合して、反応混合物を形成することを含み得る。この方法は、被シーリング表面に反応混合物を適用することを含み得る。混合は、適用前、適用中、又はこれらの組み合わせで行うことができる。この方法は、被シーリング表面上で反応混合物を硬化させて、表面上でシーラント組成物の硬化生成物（例えば、反応混合物の硬化生成物）を形成させて、シーリングされた表面を形成することを含み得る。
【実施例】
【００７０】
本発明の様々な実施形態は、例示によって提供される以下の実施例を参照することによって、よりよく理解することができる。本発明は、本明細書に記載されている実施例に限定されない。
【００７１】
特に記載のない限り、全ての試薬はＳｉｇｍａ−Ａｌｄｒｉｃｈ  Ｃｏｍｐａｎｙ（Ｓｔ．Ｌｏｕｉｓ，Ｍｉｓｓｏｕｒｉ）から得られたか、若しくは入手可能であり、又は既知の方法により合成し得る。別途記載のない限り、全ての比は、重量％基準である。
【００７２】
実施例の記載にあたり以下の略語を用いる。
【表１】
2019529684.tif 000002
【００７３】
実施例において使用される物質に関する略語は、以下の通りである。
【表２】
2019529684.tif 000003
【００７４】
試験方法
使用可能時間（ＡＴ）は、混合され２５℃で２時間保持された後に、空気圧式シーリングガンからライン圧力９０ｐｓｉ（６２０．５ｋＰａ）で１分間で吐出することができる混合されたシーラントの量を表す。
【００７５】
タックフリータイム（ＴＦＴ）は、混合したシーラントに付着なく接触できるまでの時間の長さを表す。混合されたシーラントを、清浄なアルミニウム試験片（coupon）上に、約０．１３インチ（０．３３ｃｍ）の厚さで手作業で広げた。次に、１×７インチ×６ｍｉｌ（２．５４×１７．７８ｃｍ×１５２．４μｍ）の低密度ポリエチレンフィルムをシーラント上に貼り付け、その後、フィルムに０．５ｏｚ／ｉｎ２（２．２０ｇ／ｃｍ２）の荷重をかけた。次に、組立品を２５℃及び５０％ＲＨで２分間保持し、その後、荷重を取り除き、シーラントに対して直角にゆっくりとフィルムを取り外した。この手順を、低密度ポリエチレンフィルムがシーラントから付着なく取り外されるまで繰り返した。
【００７６】
硬化時間（ＣＴ）は、２５℃及び５０％ＲＨで保持されている場合に、混合されたシーラントが少なくとも３０のショアＡ硬度を達成するのにかかる時間の長さを指す。本明細書で報告されている値は、報告されている硬化時間でのショアＡ硬度を記録する。
【００７７】
実施例１
貯蔵用触媒
ＫＦＬＥＸ（１４．１８ｌｂ、６．４３Ｋｇ）を、７０°Ｆ（２１．１℃）のステンレス鋼容器に加えた。これに、０．０７ｌｂ（３１．８グラム）のＲ−８２００を添加し、混合物を８００ｒｐｍでほぼ均質になるまで撹拌した。９．９３ｌｂ（４．５０Ｋｇ）のＭＤ−ＴＶ及び４．２６ｌｂ（１．９３Ｋｇ）のＭＤ−ＦＡを、発熱しないように徐々に添加し、混合速度を１，０００ｒｐｍまで上昇させた。５分後、１．６９ｌｂ（７６６．６グラム）のＭＯＬＳＩＶも添加し、混合速度を更に２０分間、１，５００ｒｐｍまで上昇させた。次に、得られたプレミックスをオーブンに移し、１２０°Ｆ（４８．９℃）で１６時間保持し、その後７０°Ｆ（２１．１℃）まで冷却した。
【００７８】
中間体１Ａ
貯蔵用触媒（１３．４９ｌｂ、６．１２Ｋｇ）をステンレス鋼混合容器に移し、これに、１．２７ｌｂ（５７６．１グラム）のＤＰＴＴ及び０．２４ｌｂ（１０８．９グラム）のＳＡを２１℃でゆっくりと添加し、均質になるまで手作業で混合物を混合した。
【００７９】
中間体１Ｂ
貯蔵用触媒（２．９２ｌｂ、１．３３Ｋｇ）を別のステンレス鋼混合容器に移し、これに、０．０７５ｌｂ（３４．０グラム）のＤＰＧを２１℃で添加し、均質になるまで手作業で混合物を混合した。
【００８０】
貯蔵用触媒（１６５グラム）、１２０グラムの中間体１Ａ、及び１５グラムの中間体１Ｂを２１℃で均質になるまで手作業でブレンドし、実施例１とした。
【００８１】
実施例１（１液（1 part））を、１０重量部のＡＣ−３５０Ｂ２と、プラスチックカップ中で２１℃でスパチュラを用いて均質に混合し、その後、得られたシーラントを、４インチ（１０．１６ｃｍ）のノズル及び１．８インチ（４．５７ｃｍ）のチップを取り付けたモデルＳＥＭＣＯカートリッジに移した。次に、シーラントを、ライン圧力約９０ｐｓｉ（６２０．５ｋＰａ）で空気圧式シーラントガンを用いて吐出した。その後、使用可能時間（ＡＴ）、タックフリータイム（ＴＦＴ）、及び硬化時間（ＣＴ）を記録した。ＡＴ、ＴＦＴ及びＣＴ評価を、上述の通り調製されたシーラントに対して再度決定し、ＡＣ−３５０Ｂ２ベースのサンプルを、２１℃及び−４０℃の両方で２カ月及び３カ月間保持した。後者に関して、ＡＣ−３５０Ｂ２を２１℃に平衡化させるために、実施例１と混合する２４時間前にフリーザーからＡＣ−３５０Ｂ２を取り出した。一方、貯蔵用触媒は密封し、７７°Ｆ（２５℃）で２及び３カ月間保持した。結果を表１に掲載する。
【００８２】
【表３】
2019529684.tif 000004
【００８３】
実施例２
貯蔵用触媒
ＫＦＬＥＸ（１８８．２４グラム）及び０．９４グラムのＡ８２００を、２１℃でタイプＤＡＣ  ＭＡＸ  ３００カップに加え、モデル「ＤＡＣ  ４００  ＦＶＺ」ミキサーを使用して１，０００ｒｐｍで約２分間、均質に分散させた。ミキサーからカップを取り外し、１３１．７５グラムのＭＤ−Ｔ５及び５６．４７グラムのＭＤ−ＦＡをゆっくりと添加した。手作業で混ぜた後、カップをＤＡＣミキサーに戻し、１，０００ｒｐｍで２分間、均質に分散させた。Ｃｏｗｌｅｓの鋸歯状のＦＢ６分散ブレードを取り付けたエアモーターミキサーにカップを移した。ＭＯＬＳＩＶ（２２．５９グラム）を添加し、２分間混合した。次に貯蔵用触媒を、二等分して密封し、一方（ＳＣ−７７）は７７°Ｆ（２５℃）で、他方（ＳＣ−１２０）は１２０°Ｆ（４８．９℃）で、７日間維持した。
【００８４】
中間体２Ａ
貯蔵用触媒ＳＣ−７７（１３０グラム）を混合カップに移し、これに、１２．２４グラムのＤＰＴＴ及び２．３２グラムのＳＡを２１℃でゆっくりと加え、Ｃｏｗｌｅｓブレードを使用して均質になるまで２分間、混合物を分散させた。
【００８５】
中間体２Ｂ
ＳＣ−７７（９０グラム）を混合カップに移し、これに、２．３１グラムのＤＰＴを２１℃でゆっくりと加え、Ｃｏｗｌｅｓブレードを使用して均質になるまで２分間、混合物を分散させた。
【００８６】
ＳＣ−７７（１１０グラム）、８０グラムの中間体２Ａ、及び１０グラムの中間体２Ｂを、Ｃｏｗｌｅｓブレードを使用して２１℃で５分間、ブレンドした。その後、実施例２を三等分した。実施例１に概して記載されている方法に従って、−４０℃で貯蔵され、続いて使用する前の２４時間、２５℃に平衡化されたＡＣ−３５０Ｂ２ベースを使用して、実施例２の等分したものの一つからシーラントを調製した。その後、得られたシーラントを、使用可能時間（ＡＴ）、タックフリータイム（ＴＦＴ）、及び硬化時間（ＣＴ）に関して評価した。続いて、ＡＴ、ＴＦＴ及びＣＴ評価を、実施例２の等分したものの残りの２つから調製したシーラントに関して評価した。一方は触媒が密封され７７°Ｆ（２５℃）で６０日間貯蔵されたものであり、他方は密封され１２０°Ｆ（４８．９℃）で１５日間貯蔵されたものであった。結果を表２に掲載する。
【００８７】
実施例３
貯蔵用触媒ＳＣ−７７を等量の貯蔵用触媒ＳＣ−１２０で置き換えた、実施例２に概して記載されている手順に従って、シーラントを調製及び評価した。ＡＴ、ＴＦＴ、ＣＴ、及びＳＴ評価はやはり表２に報告している。
【００８８】
【表４】
2019529684.tif 000005
【００８９】
用いた用語及び表現は、限定ではなく説明の用語として使用したものであり、そのような用語及び表現を使用する際、図示及び記載する特徴又はその一部分の均等物を除外する意図はなく、本発明の実施形態の範囲内で様々な修正形態が可能であることが理解される。したがって、特定の実施形態及び任意選択の特徴によって、本発明を具体的に開示したが、本明細書に開示する概念の修正形態及び変形形態を、当業者であれば用いることができ、そのような修正形態及び変形形態は、本発明の実施形態の範囲内であると見なされることが理解されるべきである。
【００９０】
追加の実施形態
以下の例示的な実施形態を示すが、その番号付けは重要度を示すものと解釈されるものではない。
【００９１】
実施形態１は、シーラント組成物であって、
ポリスルフィド、ポリチオエーテル、これらのコポリマー、又はこれらの組み合わせである液体を含む第１の成分と、
一つ以上のグリコールジ（（Ｃ１〜Ｃ２０）ヒドロカルビル）カルボキシレートエステル［式中、各出現時に（Ｃ１〜Ｃ２０）ヒドロカルビルは独立して置換又は非置換である］、及び
酸化剤
を含む、第２の成分と、
を含む、シーラント組成物を提供する。
【００９２】
実施形態２は、第１の成分及び第２の成分が分けられている、実施形態１に記載のシーラント組成物を提供する。
【００９３】
実施形態３は、第１の成分及び第２の成分が混合されている、実施形態１又は２に記載のシーラント組成物を提供する。
【００９４】
実施形態４は、第１の成分対第２の成分の重量比が約２：１〜約１４：１である、実施形態１〜３のいずれか一つに記載のシーラント組成物を提供する。
【００９５】
実施形態５は、第１の成分対第２の成分の重量比が約９：１〜約１１：１である、実施形態１〜４のいずれか一つに記載のシーラント組成物を提供する。
【００９６】
実施形態６は、第１の成分が、シーラント組成物の約８０重量％〜約９５重量％である、実施形態１〜５のいずれか一つに記載のシーラント組成物を提供する。
【００９７】
実施形態７は、第１の成分が、シーラント組成物の約９０重量％〜約９３重量％である、実施形態１〜６のいずれか一つに記載のシーラント組成物を提供する。
【００９８】
実施形態８は、第２の成分が、シーラント組成物の約５重量％〜約２０重量％である、実施形態１〜７のいずれか一つに記載のシーラント組成物を提供する。
【００９９】
実施形態９は、第２の成分が、シーラント組成物の約７重量％〜約１０重量％である、実施形態１〜８のいずれか一つに記載のシーラント組成物を提供する。
【０１００】
実施形態１０は、ポリスルフィド、ポリチオエーテル、これらのコポリマー、又はこれらの組み合わせが、第１の成分の約４０重量％〜約１００重量%である、実施形態１〜９のいずれか一つに記載のシーラント組成物を提供する。
【０１０１】
実施形態１１は、ポリスルフィド、ポリチオエーテル、これらのコポリマー、又はこれらの組み合わせが、第１の成分の約５０重量％〜約８０重量％である、実施形態１〜１０のいずれか一つに記載のシーラント組成物を提供する。
【０１０２】
実施形態１２は、ポリスルフィド、ポリチオエーテル、これらのコポリマー、又はこれらの組み合わせが、シーラント組成物の約３０重量％〜約９５重量％である、実施形態１〜１１のいずれか一つに記載のシーラント組成物を提供する。
【０１０３】
実施形態１３は、ポリスルフィド、ポリチオエーテル、これらのコポリマー、又はこれらの組み合わせが、シーラント組成物の約４０重量％〜約７０重量％である、実施形態１〜１２のいずれか一つに記載のシーラント組成物を提供する。
【０１０４】
実施形態１４は、ポリスルフィド、ポリチオエーテル、又はこれらのコポリマーが、約５００ｇ／ｍｏｌ〜約５，０００ｇ／ｍｏｌの数平均分子量を有する、実施形態１〜１３のいずれか一つに記載のシーラント組成物を提供する。
【０１０５】
実施形態１５は、ポリスルフィド、ポリチオエーテル、又はこれらのコポリマーが、５００ｇ／ｍｏｌ〜約１，５００ｇ／ｍｏｌの数平均分子量を有する、実施形態１〜１４のいずれか一つに記載のシーラント組成物を提供する。
【０１０６】
実施形態１６は、ポリスルフィド、ポリチオエーテル、又はこれらのコポリマーが、液体ポリスルフィドの全重量に基づいて約０．１重量％〜約２０重量％のメルカプタン含有量を有する、実施形態１〜１５のいずれか一つに記載のシーラント組成物を提供する。
【０１０７】
実施形態１７は、ポリスルフィド、ポリチオエーテル、又はこれらのコポリマーが、液体ポリスルフィドの全重量に基づいて約１重量％〜約１０重量％のメルカプタン含有量を有する、実施形態１〜１６のいずれか一つに記載のシーラント組成物を提供する。
【０１０８】
実施形態１８は、第１の成分が、フィラー、顔料、接着促進剤、可塑剤、又はこれらの組み合わせを更に含む、実施形態１〜１７のいずれか一つに記載のシーラント組成物を提供する。
【０１０９】
実施形態１９は、グリコールジ（（Ｃ１〜Ｃ２０）ヒドロカルビルカルボキシレートエステルが、グリコールジフェニルカルボキシレートエステル（ここで、各出現時に、フェニル基は独立して置換又は非置換である）である、実施形態１〜１８のいずれか一つに記載のシーラント組成物を提供する。
【０１１０】
実施形態２０は、グリコールジ（（Ｃ１〜Ｃ２０）ヒドロカルビルカルボキシレートエステルが、グリコールジベンゾエートエステルである、実施形態１〜１９のいずれか一つに記載のシーラント組成物を提供する。
【０１１１】
実施形態２１は、グリコールジ（（Ｃ１〜Ｃ２０）ヒドロカルビルカルボキシレートエステルのグリコールが、構造ＨＯ−（Ｒ−Ｏ）ｎ−Ｈ［式中、Ｒは（Ｃ２〜Ｃ３）ヒドロカルビレン（hydrocarbylene）であり、ｎは１〜１００である］を有する、実施形態１〜２０のいずれか一つに記載のシーラント組成物を提供する。
【０１１２】
実施形態２２は、グリコールジ（（Ｃ１〜Ｃ２０）ヒドロカルビルカルボキシレートエステルのグリコールが、エチレングリコール、ジエチレングリコール、トリエチレングリコール、テトラエチレングリコール、プロピレングリコール、ジプロピレングリコール、トリプロピレングリコール、テトラプロピレングリコール、２，２，４−トリメチル−１，３−ペンタンジオール、又はネオペンチルグリコールヒドロキシピバレートである、実施形態１〜２１のいずれか一つに記載のシーラント組成物を提供する。
【０１１３】
実施形態２３は、第２の成分が、複数のグリコールジ（（Ｃ１〜Ｃ２０）ヒドロカルビル）カルボキシレートエステルを含む、実施形態１〜２２のいずれか一つに記載のシーラント組成物を提供する。
【０１１４】
実施形態２４は、第２の成分が、２つのグリコールジ（（Ｃ１〜Ｃ２０）ヒドロカルビル）カルボキシレートエステルを含み、グリコールジ（（Ｃ１〜Ｃ２０）ヒドロカルビル）カルボキシレートエステルのうちの一方のグリコールが、グリコールジ（（Ｃ１〜Ｃ２０）ヒドロカルビル）カルボキシレートエステルのうちの他方のグリコールより大きい分子量を有する、実施形態１〜２３のいずれか一つに記載のシーラント組成物を提供する。
【０１１５】
実施形態２５は、大きい方の分子量を有するグリコールジ（（Ｃ１〜Ｃ２０）ヒドロカルビル）カルボキシレートエステルが、ジプロピレングリコールジベンゾエートであり、小さい方の分子量を有するグリコールジ（（Ｃ１〜Ｃ２０）ヒドロカルビル）カルボキシレートエステルが、ジエチレングリコールジベンゾエートである、実施形態２４に記載のシーラント組成物を提供する。
【０１１６】
実施形態２６は、小さい方の分子量を有するグリコールジ（（Ｃ１〜Ｃ２０）ヒドロカルビル）カルボキシレートエステル対大きい方の分子量を有するグリコールジ（（Ｃ１〜Ｃ２０）ヒドロカルビル）カルボキシレートエステルの重量比が、約１：１〜約６：１である、実施形態２４又は２５に記載のシーラント組成物を提供する。
【０１１７】
実施形態２７は、小さい方の分子量を有するグリコールジ（（Ｃ１〜Ｃ２０）ヒドロカルビル）カルボキシレートエステル対大きい方の分子量を有するグリコールジ（（Ｃ１〜Ｃ２０）ヒドロカルビル）カルボキシレートエステルの重量比が、約２：１〜約５：１である、実施形態２４〜２６のいずれか一つに記載のシーラント組成物を提供する。
【０１１８】
実施形態２８は、第２の成分が、ジエチレングリコールジベンゾエート、ジプロピレングリコールジベンゾエート、又はこれらの組み合わせを含む、実施形態１〜２７のいずれか一つに記載のシーラント組成物を提供する。
【０１１９】
実施形態２９は、第２の成分が、ジエチレングリコールジベンゾエート及びジプロピレングリコールジベンゾエートを含む、実施形態１〜２８のいずれか一つに記載のシーラント組成物を提供する。
【０１２０】
実施形態３０は、一つ以上のグリコールジ（（Ｃ１〜Ｃ２０）ヒドロカルビル）カルボキシレートエステルが、第２の成分の約２０重量％〜約８０重量％である、実施形態１〜２９のいずれか一つに記載のシーラント組成物を提供する。
【０１２１】
実施形態３１は、一つ以上のグリコールジ（（Ｃ１〜Ｃ２０）ヒドロカルビル）カルボキシレートエステルが、第２の成分の約３０重量％〜約６０重量％である、実施形態１〜３０のいずれか一つに記載のシーラント組成物を提供する。
【０１２２】
実施形態３２は、一つ以上のグリコールジ（（Ｃ１〜Ｃ２０）ヒドロカルビル）カルボキシレートエステルが、シーラント組成物の約１重量％〜約２０重量％である、実施形態１〜３１のいずれか一つに記載のシーラント組成物を提供する。
【０１２３】
実施形態３３は、一つ以上のグリコールジ（（Ｃ１〜Ｃ２０）ヒドロカルビル）カルボキシレートエステルが、シーラント組成物の約２重量％〜約１０重量％である、実施形態１〜３２のいずれか一つに記載のシーラント組成物を提供する。
【０１２４】
実施形態３４は、酸化剤が、二酸化鉛、二酸化マンガン、ｐ−キノンジオキシム、過酸化亜鉛、又はこれらの組み合わせである、実施形態１〜３３のいずれか一つに記載のシーラント組成物を提供する。
【０１２５】
実施形態３５は、酸化剤が二酸化マンガンである、実施形態１〜３４のいずれか一つに記載のシーラント組成物を提供する。
【０１２６】
実施形態３６は、酸化剤が、第２の成分の約２０重量％〜約８０重量％である、実施形態１〜３５のいずれか一つに記載のシーラント組成物を提供する。
【０１２７】
実施形態３７は、酸化剤が、第２の成分の約３０重量％〜約６０重量％である、実施形態１〜３６のいずれか一つに記載のシーラント組成物を提供する。
【０１２８】
実施形態３８は、酸化剤が、シーラント組成物の約１重量％〜約２０重量％である、実施形態１〜３７のいずれか一つに記載のシーラント組成物を提供する。
【０１２９】
実施形態３９は、酸化剤が、シーラント組成物の約２重量％〜約１０重量％である、実施形態１〜３８のいずれか一つに記載のシーラント組成物を提供する。
【０１３０】
実施形態４０は、シーラント組成物が、乾燥剤と複合体を形成していない、又は乾燥剤に取り込まれていない水が最大で約１．５重量％である、実施形態１〜３９のいずれか一つに記載のシーラント組成物を提供する。
【０１３１】
実施形態４１は、シーラント組成物が、乾燥剤と複合体を形成していない、又は乾燥剤に取り込まれていない水が最大で約０．５重量％である、実施形態１〜４０のいずれか一つに記載のシーラント組成物を提供する。
【０１３２】
実施形態４２は、シーラント組成物が、乾燥剤と複合体を形成していない、又は乾燥剤に取り込まれていない水を実質的に含まない、実施形態１〜４１のいずれか一つに記載のシーラント組成物を提供する。
【０１３３】
実施形態４３は、シーラント組成物が水を実質的に含まない、実施形態１〜４２のいずれか一つに記載のシーラント組成物を提供する。
【０１３４】
実施形態４４は、第２の成分が、乾燥剤を更に含む、実施形態１〜４３のいずれか一つに記載のシーラント組成物を提供する。
【０１３５】
実施形態４５は、乾燥剤が、酸化カルシウム、酸化バリウム、モレキュラーシーブ、又はこれらの組み合わせを含む、実施形態４４に記載のシーラント組成物を提供する。
【０１３６】
実施形態４６は、乾燥剤がモレキュラーシーブである、実施形態４４又は４５に記載のシーラント組成物を提供する。
【０１３７】
実施形態４７は、乾燥剤が３Ａ型ゼオライトフィラーである、実施形態４４〜４６のいずれか一つに記載のシーラント組成物を提供する。
【０１３８】
実施形態４８は、乾燥剤が、第２の成分の約０．０１重量％〜約２０重量％である、実施形態１〜４７のいずれか一つに記載のシーラント組成物を提供する。
【０１３９】
実施形態４９は、乾燥剤が、第２の成分の約０．１重量％〜約１０重量％である、実施形態１〜４８のいずれか一つに記載のシーラント組成物を提供する。
【０１４０】
実施形態５０は、乾燥剤が、シーラント組成物の約０．０００１重量％〜約５重量％である、実施形態１〜４９のいずれか一つに記載のシーラント組成物を提供する。
【０１４１】
実施形態５１は、乾燥剤が、シーラント組成物の約０．００１重量％〜約１重量％である、実施形態１〜５０のいずれか一つに記載のシーラント組成物を提供する。
【０１４２】
実施形態５２は、第２の成分が、硬化促進剤を更に含む、実施形態１〜５１のいずれか一つに記載のシーラント組成物を提供する。
【０１４３】
実施形態５３は、硬化促進剤が、有機アミン触媒、チウラムスルフィド促進剤、脂肪酸、又はこれらの組み合わせを含む、実施形態５２に記載のシーラント組成物を提供する。
【０１４４】
実施形態５４は、第２の成分が、有機アミン触媒を更に含む、実施形態１〜５３のいずれか一つに記載のシーラント組成物を提供する。
【０１４５】
実施形態５５は、有機アミン触媒が有機第三級アミンである、実施形態５４に記載のシーラント組成物を提供する。
【０１４６】
実施形態５６は、有機アミン触媒が、グアニジン又はグアニジン誘導体である、実施形態５４又は５５に記載のシーラント組成物を提供する。
【０１４７】
実施形態５７は、有機アミン触媒が、テトラメチルグアニジン、ジフェニルグアニジン、ジ−ｏ−トリルグアニジン、１−（ｏ−トリル）ビグアニド、又はこれらの組み合わせを含む、実施形態５４〜５６のいずれか一つに記載のシーラント組成物を提供する。
【０１４８】
実施形態５８は、有機アミン触媒がジフェニルグアニジンである、実施形態５４〜５７のいずれか一つに記載のシーラント組成物を提供する。
【０１４９】
実施形態５９は、有機アミン触媒が、第２の成分の約０．００１重量％〜約１０重量％である、実施形態５４〜５８のいずれか一つに記載のシーラント組成物を提供する。
【０１５０】
実施形態６０は、有機アミン触媒が、第２の成分の約０．０１重量％〜約５重量％である、実施形態５４〜５９のいずれか一つに記載のシーラント組成物を提供する。
【０１５１】
実施形態６１は、有機アミン触媒が、シーラント組成物の約０．００００１重量％〜約２重量％である、実施形態５４〜６０のいずれか一つに記載のシーラント組成物を提供する。
【０１５２】
実施形態６２は、有機アミン触媒が、シーラント組成物の約０．０００１重量％〜約１重量％である、実施形態５４〜６１のいずれか一つに記載のシーラント組成物を提供する。
【０１５３】
実施形態６３は、第２の成分が、チウラムスルフィド促進剤を更に含む、実施形態１〜６２のいずれか一つに記載のシーラント組成物を提供する。
【０１５４】
実施形態６４は、チウラムスルフィド促進剤が、テトラメチルチウラムモノスルフィド、テトラメチルチウラムジスルフィド、テトラエチルチウラムジスルフィド、テトラブチルチウラムジスルフィド、ジペンタメチレンチウラムヘキサスルフィド、ジシクロヘキサメチレンチウラムジスルフィド、ジイソプロピルチウラムジスルフィド、ビス（モルホリノチオカルボニル）スルフィド、又はこれらの組み合わせを含む、実施形態６３に記載のシーラント組成物を提供する。
【０１５５】
実施形態６５は、チウラムスルフィド促進剤が、ジペンタメチレンチウラムヘキサスルフィドである、実施形態６３又は６４に記載のシーラント組成物を提供する。
【０１５６】
実施形態６６は、チウラムスルフィド促進剤が、第２の成分の約０．０１重量％〜約１５重量％である、実施形態６３〜６５のいずれか一つに記載のシーラント組成物を提供する。
【０１５７】
実施形態６７は、チウラムスルフィド促進剤が、第２の成分の約０．１重量％〜約１０重量％である、実施形態６３〜６６のいずれか一つに記載のシーラント組成物を提供する。
【０１５８】
実施形態６８は、チウラムスルフィド促進剤が、シーラント組成物の約０．０００１重量％〜約３重量％である、実施形態６３〜６７のいずれか一つに記載のシーラント組成物を提供する。
【０１５９】
実施形態６９は、チウラムスルフィド促進剤が、シーラント組成物の約０．００１重量％〜約１重量％である、実施形態６３〜６８のいずれか一つに記載のシーラント組成物を提供する。
【０１６０】
実施形態７０は、第２の成分が、脂肪酸を更に含む、実施形態１〜６９のいずれか一つに記載のシーラント組成物を提供する。
【０１６１】
実施形態７１は、脂肪酸が（Ｃ６〜Ｃ１００）脂肪酸である、実施形態７０に記載のシーラント組成物を提供する。
【０１６２】
実施形態７２は、脂肪酸がステアリン酸である、実施形態７０又は７１に記載のシーラント組成物を提供する。
【０１６３】
実施形態７３は、脂肪酸が、第２の成分の約０．００１重量％〜約１０重量％である、実施形態７０〜７２のいずれか一つに記載のシーラント組成物を提供する。
【０１６４】
実施形態７４は、脂肪酸が、第２の成分の約０．０１重量％〜約５重量％である、実施形態７０〜７３のいずれか一つに記載のシーラント組成物を提供する。
【０１６５】
実施形態７５は、脂肪酸が、シーラント組成物の約０．００００１重量％〜約２重量％である、実施形態７０〜７４のいずれか一つに記載のシーラント組成物を提供する。
【０１６６】
実施形態７６は、脂肪酸が、シーラント組成物の約０．０００１重量％〜約０．５重量％である、実施形態７０〜７５のいずれか一つに記載のシーラント組成物を提供する。
【０１６７】
実施形態７７は、フィラーを更に含む、実施形態１〜７６のいずれか一つに記載のシーラント組成物を提供する。
【０１６８】
実施形態７８は、フィラーがシリカフィラーである、実施形態７７に記載のシーラント組成物を提供する。
【０１６９】
実施形態７９は、フィラーが、第２の成分の約０．００１重量％〜約１０重量％である、実施形態７７又は７８に記載のシーラント組成物を提供する。
【０１７０】
実施形態８０は、フィラーが、第２の成分の約０．０１重量％〜約５重量％である、実施形態７７〜７９のいずれか一つに記載のシーラント組成物を提供する。
【０１７１】
実施形態８１は、フィラーが、シーラント組成物の約０．００００１重量％〜約２重量％である、実施形態７７〜８０のいずれか一つに記載のシーラント組成物を提供する。
【０１７２】
実施形態８２は、フィラーが、シーラント組成物の約０．０００１重量％〜約０．５重量％である、実施形態７７〜８１のいずれか一つに記載のシーラント組成物を提供する。
【０１７３】
実施形態８３は、シーラント組成物がポリ（エチレン−ビニルアセテート）を実質的に含まない、実施形態１〜８２のいずれか一つに記載のシーラント組成物を提供する。
【０１７４】
実施形態８４は、シーラント組成物が、フタレート、塩素化パラフィン、ブチルジグリコール、水素化テルフェニル、又はこれらの組み合わせを実質的に含まない、実施形態１〜８３のいずれか一つに記載のシーラント組成物を提供する。
【０１７５】
実施形態８５は、第２の成分が、フィラー、顔料、接着促進剤、可塑剤、又はこれらの組み合わせを更に含む、実施形態１〜８４のいずれか一つに記載のシーラント組成物を提供する。
【０１７６】
実施形態８６は、第１の成分と第２の成分の混合物を含む反応混合物が、室温で、第１の成分と第２の成分の混合後に約０．５ｈ〜約１５ｈのタックフリータイムを有する、実施形態１〜８５のいずれか一つに記載のシーラント組成物を提供する。
【０１７７】
実施形態８７は、第１の成分と第２の成分の混合物を含む反応混合物が、室温で、第１の成分と第２の成分の混合後に約２ｈ〜約８ｈのタックフリータイムを有する、実施形態１〜８６のいずれか一つに記載のシーラント組成物を提供する。
【０１７８】
実施形態８８は、第１の成分と第２の成分の混合物を含む反応混合物が、室温で、第１の成分と第２の成分の混合後に約０．５ｈ〜約１５ｈの硬化時間を有する、実施形態１〜８７のいずれか一つに記載のシーラント組成物を提供する。
【０１７９】
実施形態８９は、第１の成分と第２の成分の混合物を含む反応混合物が、室温で、第１の成分と第２の成分の混合後に約３ｈ〜約９ｈの硬化時間を有する、実施形態１〜８８のいずれか一つに記載のシーラント組成物を提供する。
【０１８０】
実施形態９０は、第１の成分と第２の成分の混合物を含む反応混合物が、室温で、第１の成分と第２の成分を混合して約２時間後に約１０ｇ／分〜約３００ｇ／分の使用可能時間を有する、実施形態１〜８９のいずれか一つに記載のシーラント組成物を提供する。
【０１８１】
実施形態９１は、第１の成分と第２の成分の混合物を含む反応混合物が、室温で、第１の成分と第２の成分を混合して約２時間後に約１５ｇ／分〜約１５０ｇ／分の使用可能時間を有する、実施形態１〜９０のいずれか一つに記載のシーラント組成物を提供する。
【０１８２】
実施形態９２は、室温で硬化後、第１の成分と第２の成分の混合物を含む反応混合物が、約１０Ａ〜約７５Ａの硬化後の強度を有する、実施形態１〜９１のいずれか一つに記載のシーラント組成物を提供する。
【０１８３】
実施形態９３は、室温で硬化後、第１の成分と第２の成分の混合物を含む反応混合物が、約２０Ａ〜約５０Ａの硬化後の強度を有する、実施形態１〜９２のいずれか一つに記載のシーラント組成物を提供する。
【０１８４】
実施形態９４は、実施形態１〜９３のいずれか一つに記載のシーラント組成物であって、第１の組成物が、
第１の成分であって、第１の成分は、シーラント組成物の約８０重量％〜約９５重量％の第１の成分であり、ポリスルフィド、ポリチオエーテル、これらのコポリマー、又はこれらの組み合わせが、第１の成分の約５０重量％〜約８０重量％である、第１の成分と、
第２の成分であって、第２の成分は、シーラント組成物の約５重量％〜約２０重量％である、第２の成分と、
を含み、第２の成分は、
一つ以上のグリコールジ（（Ｃ１〜Ｃ２０）ヒドロカルビル）カルボキシレートエステルであって、一つ以上のグリコールジ（（Ｃ１〜Ｃ２０）ヒドロカルビル）カルボキシレートエステルは、第２の成分の約２０重量％〜約８０重量％である、一つ以上のグリコールジ（（Ｃ１〜Ｃ２０）ヒドロカルビル）カルボキシレートエステルと、
酸化剤であって、酸化剤は、第２の成分の約２０重量％〜約８０重量％であり、酸化剤は二酸化マンガンである、酸化剤と、
有機アミン触媒であって、有機アミン触媒は、第２の成分の約０．００１重量％〜約１０重量％であり、有機アミン触媒はジフェニルグアニジンである、有機アミン触媒と、
脂肪酸であって、脂肪酸は、第２の成分の約０．００１重量％〜約１０重量％であり、脂肪酸はステアリン酸である、脂肪酸と、
チウラムスルフィド促進剤であって、チウラムスルフィド促進剤は、第２の成分の約０．０１重量％〜約１５重量％であり、チウラムスルフィド促進剤はジペンタメチレンチウラムヘキサスルフィドである、チウラムスルフィド促進剤と、
フィラーであって、フィラーは、第２の成分の約０．００１重量％〜約１０重量％である、フィラーと、
乾燥剤であって、乾燥剤は、第２の成分の約０．０１重量％〜約２０重量％であり、乾燥剤はモレキュラーシーブである、乾燥剤と、
を含み、
シーラント組成物は、乾燥剤と複合体を形成していない、又は乾燥剤に取り込まれていない水が最大で約１．５重量％であり、
シーラント組成物は、アルキルフェノールエトキシレート界面活性剤、ポリ（エチレン−ビニルアセテート）、フタレート、塩素化パラフィン、ブチルジグリコール、及び水素化テルフェニルを実質的に含まない、シーラント組成物を提供する。
【０１８５】
実施形態９５は、実施形態１〜９４のいずれか一つに記載のシーラント組成物であって、第１の組成物は、
第１の成分であって、第１の成分は、シーラント組成物の約８０重量％〜約９５重量％である、第１の成分と、
第２の成分であって、第２の成分は、シーラント組成物の約５重量％〜約２０重量％である、第２の成分と、
を含み、第２の成分は、
一つ以上のグリコールジ（（Ｃ１〜Ｃ２０）ヒドロカルビル）カルボキシレートエステルであって、一つ以上のグリコールジ（（Ｃ１〜Ｃ２０）ヒドロカルビル）カルボキシレートエステルは、第２の成分の約２０重量％〜約８０重量％であり、一つ以上のグリコールジ（（Ｃ１〜Ｃ２０）ヒドロカルビル）カルボキシレートエステルは、約１：１〜約６：１の重量比のジエチレングリコールジベンゾエート及びジプロピレングリコールジベンゾエートである、一つ以上のグリコールジ（（Ｃ１〜Ｃ２０）ヒドロカルビル）カルボキシレートエステルと、
酸化剤であって、酸化剤は、第２の成分の約２０重量％〜約８０重量％であり、酸化剤は二酸化マンガンである、酸化剤と、
有機アミン触媒であって、有機アミン触媒は、第２の成分の約０．００１重量％〜約１０重量％であり、有機アミン触媒はジフェニルグアニジンである、有機アミン触媒と、
脂肪酸であって、脂肪酸は、第２の成分の約０．００１重量％〜約１０重量％であり、脂肪酸はステアリン酸である、脂肪酸と、
チウラムスルフィド促進剤であって、チウラムスルフィド促進剤は、第２の成分の約０．０１重量％〜約１５重量％であり、チウラムスルフィド促進剤はジペンタメチレンチウラムヘキサスルフィドである、チウラムスルフィド促進剤と、
シリカフィラーであって、シリカフィラーは、第２の成分の約０．００１重量％〜約１０重量％であり、シリカフィラーはヒュームドシリカである、シリカフィラーと、
乾燥剤であって、乾燥剤は、第２の成分の約０．０１重量％〜約２０重量％であり、乾燥剤はモレキュラーシーブである、乾燥剤と、
を含む、シーラント組成物を提供する。
【０１８６】
実施形態９６は、実施形態１〜９５のいずれか一つに記載のシーラント組成物の第１の成分及び第２の成分を含む混合物を含む、反応混合物を提供する。
【０１８７】
実施形態９７は、実施形態１〜９５のいずれか一つに記載のシーラント組成物の第１の成分及び第２の成分を含むキットであって、第１の成分及び第２の成分が分けられている、キットを提供する。
【０１８８】
実施形態９８は、実施形態１〜９５のいずれか一つに記載のシーラント組成物の硬化生成物を提供する。
【０１８９】
実施形態９９は、実施形態９８に記載の硬化生成物の製造方法であって、
第１の成分及び第２の成分を混合して反応混合物を形成することと、
反応混合物を硬化させて実施形態９８に記載の硬化生成物を形成することと、
を含む、製造方法を提供する。
【０１９０】
実施形態１００は、表面をシーリングする方法であって、
実施形態１〜９５のいずれか一つに記載のシーラント組成物の第１の成分及び第２の成分を混合して、反応混合物を形成することと、
被シーリング表面に反応混合物を適用することと、
を含む、方法を提供する。
【０１９１】
実施形態１０１は、シーラント組成物であって、
第１の成分であって、第１の成分は、シーラント組成物の約８０重量％〜約９５重量％である、第１の成分と、
第２の成分であって、第２の成分は、シーラント組成物の約５重量％〜約２０重量％である、第２の成分と、
を含み、第２の成分は、
一つ以上のグリコールジ（（Ｃ１〜Ｃ２０）ヒドロカルビル）カルボキシレートエステルであって、一つ以上のグリコールジ（（Ｃ１〜Ｃ２０）ヒドロカルビル）カルボキシレートエステルは、第２の成分の約２０重量％〜約８０重量％であり、一つ以上のグリコールジ（（Ｃ１〜Ｃ２０）ヒドロカルビル）カルボキシレートエステルは、約１：１〜約６：１の重量比のジエチレングリコールジベンゾエート及びジプロピレングリコールジベンゾエートである、一つ以上のグリコールジ（（Ｃ１〜Ｃ２０）ヒドロカルビル）カルボキシレートエステルと、
酸化剤であって、酸化剤は、第２の成分の約２０重量％〜約８０重量％であり、酸化剤は二酸化マンガンである、酸化剤と、
有機アミン触媒であって、有機アミン触媒は、第２の成分の約０．００１重量％〜約１０重量％であり、有機アミン触媒はジフェニルグアニジンである、有機アミン触媒と、
脂肪酸であって、脂肪酸は、第２の成分の約０．００１重量％〜約１０重量％であり、脂肪酸はステアリン酸である、脂肪酸と、
チウラムスルフィド促進剤であって、チウラムスルフィド促進剤は、第２の成分の約０．０１重量％〜約１５重量％であり、チウラムスルフィド促進剤はジペンタメチレンチウラムヘキサスルフィドである、チウラムスルフィド促進剤と、
シリカフィラーであって、シリカフィラーは、第２の成分の約０．００１重量％〜約１０重量％であり、シリカフィラーはヒュームドシリカである、シリカフィラーと、
乾燥剤であって、乾燥剤は、第２の成分の約０．０１重量％〜約２０重量％であり、乾燥剤はモレキュラーシーブである、乾燥剤と、
を含み、
シーラント組成物は、乾燥剤と複合体を形成していない、又は乾燥剤に取り込まれていない水が最大で約１．５重量％であり、
シーラント組成物は、アルキルフェノールエトキシレート界面活性剤、ポリ（エチレン−ビニルアセテート）、フタレート、塩素化パラフィン、ブチルジグリコール、及び水素化テルフェニルを実質的に含まない、シーラント組成物を提供する。
【０１９２】
実施形態１０２は、列挙されている全ての要素又はオプションが使用又は選択可能であるように任意に構成された、実施形態１〜１０１のいずれか一つ又は任意の組み合わせのシーラント組成物、反応混合物、キット、硬化生成物、又は方法を提供する。
【国際調査報告】
2019529684.tif 000006
2019529684.tif 000007
2019529684.tif 000008
2019529684.tif 000009
2019529684.tif 000010
2019529684.tif 000011